(57)【要約】【課題】パターニング性が良好であり、絶縁層に用いることでキャリア移動度が高い有機薄膜トランジスタを製造できる感光性組成物を提供することを課題とする。【解決手段】本発明は、ブロック化イソシアナト基及びブロック化イソチオシアナト基からなる群から選ばれる少なくとも１種の基を有する高分子化合物と、アジド基を少なくとも２つ有する化合物とを含有する感光性組成物を提供する。  また、本発明は、前記感光性組成物を硬化した膜を含む有機薄膜トランジスタを提供する。【選択図】なし【特許請求の範囲】
【請求項１】
ブロック化イソシアナト基及びブロック化イソチオシアナト基からなる群から選ばれる少なくとも１種の基を有する高分子化合物と、アジド基を少なくとも２つ有する化合物とを含有する感光性組成物。
【請求項２】
前記ブロック化イソシアナト基及びブロック化イソチオシアナト基からなる群から選ばれる少なくとも１種の基が、下記式（１）で表される基、下記式（２）で表される基又は下記式（３）で表される基である、請求項１に記載の感光性組成物。
【化１】
2019015898.tif 000060
【化２】
2019015898.tif 000061
【化３】
2019015898.tif 000062
（  式（１）、式（２）及び式（３）中、
Ｘｂは、酸素原子又は硫黄原子を表す。
Ｒ１〜Ｒ７は、それぞれ独立に、水素原子又は炭素原子数１〜２０の１価の有機基を表す。）
【請求項３】
前記高分子化合物が活性水素を含む基を有する、請求項１または２に記載の感光性組成物。
【請求項４】
活性水素を少なくとも２つ有する化合物をさらに含む、請求項１〜３のいずれか一項に記載の感光性組成物。
【請求項５】
アジド基を２つ以上有する化合物が下記式（４−１）で表される化合物である、請求項１〜４のいずれか一項に記載の感光性組成物。
【化４】
2019015898.tif 000063
（  式（４−１）中、
Ｒ８〜Ｒ１５は、それぞれ独立に、水素原子、フッ素原子、炭素原子数１〜５のアルキル基、炭素原子数１〜５のアルコキシ基又は−ＳＯ３Ｍで表される基（Ｍは、水素原子、アルカリ金属原子、炭素原子数１〜１０のアルキル基又は−ＮＲＡＲＢを表し、ＲＡ及びＲＢは、独立して水素原子、炭素原子数１〜１０のアルキル基、炭素原子数１〜１０のヒドロキシアルキル基、炭素原子数１〜１０のアルコキシアルキル基又は炭素原子数１〜１０のヒドロキシアルコキシアルキル基を表す。）を表す。
Ｘは、単結合、−ＣＯ−で表される基、−Ｓ−で表される基、炭素原子数１〜８のアルキレン基又は下記式（４−２）〜（４−５）のいずれか１つで表される２価の基（Ｒ１６は、水素原子又は炭素原子数１〜１０のアルキル基である。）を表す。）
【化５】
2019015898.tif 000064
【請求項６】
請求項１〜５のいずれか一項に記載の感光性組成物及び有機溶媒を含むインク。
【請求項７】
請求項１〜５のいずれか一項に記載の感光性組成物を硬化した膜。
【請求項８】
請求項７に記載の膜を含む、電子デバイス。
【請求項９】
請求項７に記載の膜をゲート絶縁層として含む有機薄膜トランジスタ。
【請求項１０】
請求項７に記載の膜をゲート絶縁層及びオーバーコート層として含む有機薄膜トランジスタ。
【請求項１１】
請求項６に記載のインクを対象材料に塗布し、膜を得る工程と、
得られた膜を加熱し有機溶媒を除去する工程と、
有機溶媒が除去された膜を露光する工程と、
露光された膜と現像液とを接触させて現像する工程と、
現像された膜を加熱し硬化させる工程とを含む、レジスト膜の製造方法。
【発明の詳細な説明】
【技術分野】
【０００１】
本発明は、感光性組成物及び有機薄膜トランジスタに関する。
【背景技術】
【０００２】
近年、有機薄膜トランジスタにおいて、絶縁層をパターニングすることが求められており、有機薄膜トランジスタの絶縁層に用いられる組成物として、感光性組成物が利用されている。
前記感光性組成物として、例えば、ビスアジド化合物とポリビニルフェノールとを含有する感光性組成物が報告されている（特許文献１）。
【先行技術文献】
【特許文献】
【０００３】
【特許文献１】米国特許出願公開第２００６／００６０８４１号明細書
【発明の概要】
【発明が解決しようとする課題】
【０００４】
前記感光性組成物において、パターニング性をさらに向上させること及び絶縁層に用いることでキャリア移動度が高い有機薄膜トランジスタを製造できることが求められている。
【０００５】
本発明の目的は、パターニング性が良好であり、絶縁層に用いることでキャリア移動度が高い有機薄膜トランジスタを製造できる感光性組成物を提供することにある。
【課題を解決するための手段】
【０００６】
即ち、本発明は、下記［１］〜［１１］を提供する。
［１］ブロック化イソシアナト基及びブロック化イソチオシアナト基からなる群から選ばれる少なくとも１種の基を有する高分子化合物と、アジド基を少なくとも２つ有する化合物とを含有する感光性組成物。
［２］前記ブロック化イソシアナト基及びブロック化イソチオシアナト基からなる群から選ばれる少なくとも１種の基が、下記式（１）で表される基、下記式（２）で表される基又は下記式（３）で表される基である、請求項１に記載の感光性組成物。
【化１】
2019015898.tif 000002
【化２】
2019015898.tif 000003
【化３】
2019015898.tif 000004
（  式（１）、式（２）及び式（３）中、
Ｘｂは、酸素原子又は硫黄原子を表す。
Ｒ１〜Ｒ７は、それぞれ独立に、水素原子又は炭素原子数１〜２０の１価の有機基を表す。）
［３］前記高分子化合物が活性水素を含む基を有する、［１］または［２］に記載の感光性組成物。
［４］活性水素を少なくとも２つ有する化合物をさらに含む、［１］〜［３］のいずれか一つに記載の感光性組成物。
［５］アジド基を２つ以上有する化合物が下記式（４−１）で表される化合物である、請求項１〜４のいずれか一つに記載の感光性組成物。
【化４】
2019015898.tif 000005
（  式（４−１）中、
Ｒ８〜Ｒ１５は、それぞれ独立に、水素原子、フッ素原子、炭素原子数１〜５のアルキル基、炭素原子数１〜５のアルコキシ基又は−ＳＯ３Ｍで表される基（Ｍは、水素原子、アルカリ金属原子、炭素原子数１〜１０のアルキル基又は−ＮＲＡＲＢを表し、ＲＡ及びＲＢは、独立して水素原子、炭素原子数１〜１０のアルキル基、炭素原子数１〜１０のヒドロキシアルキル基、炭素原子数１〜１０のアルコキシアルキル基又は炭素原子数１〜１０のヒドロキシアルコキシアルキル基を表す。）を表す。
Ｘは、単結合、−ＣＯ−で表される基、−Ｓ−で表される基、炭素原子数１〜８のアルキレン基又は下記式（４−２）〜（４−５）のいずれか１つで表される２価の基（Ｒ１６は、水素原子又は炭素原子数１〜１０のアルキル基である。）を表す。）
【０００７】
【化５】
2019015898.tif 000006
［６］［１］〜［５］のいずれか一つに記載の感光性組成物及び有機溶媒を含むインク。
［７］［１］〜［５］のいずれか一つに記載の感光性組成物を硬化した膜。
［８］［７］に記載の膜を含む、電子デバイス。
［９］［７］に記載の膜をゲート絶縁層として含む有機薄膜トランジスタ。
［１０］［７］に記載の膜をゲート絶縁層及びオーバーコート層として含む有機薄膜トランジスタ。
［１１］［６］に記載のインクを対象材料に塗布し、膜を得る工程と、
得られた膜を加熱し有機溶媒を除去する工程と、
有機溶媒が除去された膜を露光する工程と、
露光された膜と現像液とを接触させて現像する工程と、
現像された膜を加熱し硬化させる工程とを含む、レジスト膜の製造方法。
【発明の効果】
【０００８】
本発明によれば、パターニング性が良好であり、絶縁層に用いることでキャリア移動度が高い有機薄膜トランジスタを製造できる感光性組成物を提供することができる。
【図面の簡単な説明】
【０００９】
【図１】ボトムゲートトップコンタクト型の有機薄膜トランジスタの構造を模式的に示す概略的な図である。
【図２】ボトムゲートボトムコンタクト型有機薄膜トランジスタの構造を模式的に示す概略的な図である。
【図３】トップゲートボトムコンタクト型有機薄膜トランジスタの構造を模式的に示す概略的な図である。
【図４】トップゲートトップコンタクト型有機薄膜トランジスタの構造を模式的に示す概略的な図である。
【発明を実施するための形態】
【００１０】
次に、本発明の実施形態についてさらに詳細に説明する。なお、参照される各図面は、発明が理解できる程度に、構成要素の形状、大きさおよび配置が概略的に示されているに過ぎない。本発明は以下の記述によって限定されるものではなく、各構成要素は本発明の要旨を逸脱しない範囲において適宜変更可能である。説明に用いられる図面において、同様の構成要素については同一の符号を付して示し、重複する説明については省略する場合がある。また、本発明の実施形態にかかる構成は、必ずしも図面に示された配置で、製造されたり、使用されたりするわけではない。
【００１１】
＜共通する用語の説明＞
本明細書で共通して用いられる用語は、特記しない限り、以下の意味である。
【００１２】
「高分子化合物」は、ポリスチレン換算の数平均分子量が１，０００以上である化合物を表す。
【００１３】
「繰り返し単位」とは、高分子化合物中に２個以上存在する単位構造を意味する。
【００１４】
「アミノ基」とは、−ＮＨ２で表される基を意味する。
【００１５】
「ハロゲン原子」は、フッ素原子、塩素原子、臭素原子、又はヨウ素原子である。
【００１６】
「炭素原子数１〜２０のｍＡ価の有機基」（ｍＡは、１以上５以下の整数を表す。）とは、炭素原子数１〜２０の有機化合物から、炭素原子またはヘテロ原子に直接結合している水素原子のうちｍＡ個の水素原子を除いた残りの原子団を意味する。ｍＡが４のとき、炭素原子数１〜２０の４価の有機基は、炭素原子であってもよい。
炭素原子数１〜２０の有機化合物は、直鎖状、分岐状、環状のいずれの態様であってもよく、脂肪族炭化水素であっても芳香族炭化水素であってもよい。
【００１７】
「炭素原子数１〜２０の１価の有機基」は、直鎖状、分岐状、環状のいずれの態様であってもよく、脂肪族炭化水素基であっても芳香族炭化水素基であってもよい。
【００１８】
炭素原子数１〜２０の１価の有機基としては、例えば、
炭素原子数１〜２０の１価の直鎖状脂肪族炭化水素基、炭素原子数３〜２０の１価の分岐状脂肪族炭化水素基、炭素原子数３〜２０の１価の脂環式炭化水素基、炭素原子数６〜２０の１価の芳香族炭化水素基、炭素原子数１〜２０のアルコキシ基、炭素原子数６〜２０のアリールオキシ基、炭素原子数２〜２０のアシル基、炭素原子数２〜２０のアルコキシカルボニル基及び炭素原子数７〜２０のアリールオキシカルボニル基が挙げられる。
これらの基は、基中の水素原子が、炭素原子数１〜２０のアルキル基、炭素原子数３〜２０のシクロアルキル基、炭素原子数１〜２０のアルコキシ基、炭素原子数３〜２０のシクロアルコキシ基、炭素原子数６〜２０の１価の芳香族炭化水素基又はハロゲン原子で置換されていてもよい。
【００１９】
炭素原子数１〜２０の１価の有機基は、好ましくは、炭素原子数１〜６の１価の直鎖状脂肪族炭化水素基、炭素原子数３〜６の１価の分岐状脂肪族炭化水素基、炭素原子数３〜６の１価の脂環式炭化水素基、炭素原子数６〜２０の１価の芳香族炭化水素基、炭素原子数１〜６のアルコキシ基、炭素原子数６〜２０のアリールオキシ基、炭素原子数２〜７のアシル基、炭素原子数２〜７のアルコキシカルボニル基及び炭素原子数７〜２０のアリールオキシカルボニル基である。
これらの基は、基中の水素原子が、炭素原子数１〜２０のアルキル基、炭素原子数３〜２０のシクロアルキル基、炭素原子数１〜２０のアルコキシ基、炭素原子数３〜２０のシクロアルコキシ基、炭素原子数６〜２０の１価の炭化水素基、又はハロゲン原子で置換されていてもよい。
【００２０】
炭素原子数１〜２０の１価の有機基の具体例としては、
メチル基、エチル基、プロピル基、ブチル基、ペンチル基、ヘキシル基、イソプロピル基、イソブチル基、ｔｅｒｔ−ブチル基、シクロプロピル基、シクロブチル基、シクロペンチル基、シクロヘキシル基、シクロペンチニル基、シクロヘキシニル基、トリフルオロメチル基、トリフルオロエチル基、フェニル基、ナフチル基、アントリル基、トリル基、キシリル基、ジメチルフェニル基、トリメチルフェニル基、エチルフェニル基、ジエチルフェニル基、トリエチルフェニル基、プロピルフェニル基、ブチルフェニル基、メチルナフチル基、ジメチルナフチル基、トリメチルナフチル基、ビニルナフチル基、エテニルナフチル基、メチルアントリル基、エチルアントリル基、ペンタフルオロフェニル基、トリフルオロメチルフェニル基、クロロフェニル基、ブロモフェニル基、メトキシ基、エトキシ基、フェノキシ基、アセチル基、ベンゾイル基、メトキシカルボニル基、フェノキシカルボニル基、ベンジル基などが挙げられる。
【００２１】
炭素原子数１〜２０の１価の有機基としては、炭素原子数１〜２０のアルキル基または炭素原子数３〜２０のシクロアルキル基が好ましい。
【００２２】
炭素原子数１〜２０のアルキル基は、直鎖状、分岐状のいずれでもよい。
炭素原子数１〜２０のアルキル基としては、例えば、メチル基、エチル基、プロピル基、イソプロピル基、ブチル基、ペンチル基、イソアミル基、２−エチルブチル基、ヘキシル基、ヘプチル基、オクチル基、２−エチルヘキシル基、３−プロピルヘプチル基、デシル基、３，７−ジメチルオクチル基、２−エチルオクチル基、２−ヘキシルデシル基、ドデシル基が挙げられる。
【００２３】
炭素原子数１〜２０のアルキル基は、置換基として、炭素原子数３〜２０のシクロアルキル基、炭素原子数１〜２０のアルコキシ基、炭素原子数３〜２０のシクロアルコキシ基、炭素原子数６〜２０の１価の芳香族炭化水素基、またはフッ素原子を有していてもよい。
置換基を有する炭素原子数１〜２０のアルキル基としては、例えば、トリフルオロメチル基、ペンタフルオロエチル基、パーフルオロブチル基、パーフルオロヘキシル基、パーフルオロオクチル基、ベンジル基、２−フェニルエチル基、３−フェニルプロピル基、３−（４−メチルフェニル）プロピル基、３−（３，５−ジ−ヘキシルフェニル）プロピル基、６−エチルオキシヘキシル基、メトキシメチル基、エトキシエチル基が挙げられる。
【００２４】
炭素原子数３〜２０のシクロアルキル基としては、例えば、シクロペンチル基、シクロヘキシル基が挙げられる。
炭素原子数３〜２０のシクロアルキル基は、置換基として、炭素原子数１〜２０のアルキル基、炭素原子数１〜２０のアルコキシ基、炭素原子数３〜２０のシクロアルコキシ基、炭素原子数６〜２０の１価の芳香族炭化水素基、またはフッ素原子を有していてもよい。
【００２５】
「炭素原子数１〜２０の２価の有機基」は、直鎖状、分岐状、環状のいずれの態様であってもよく、脂肪族炭化水素基であっても芳香族炭化水素基であってもよい。
炭素原子数１〜２０の２価の有機基は、−Ｏ−で表される基、−ＣＯ−で表される基、−ＣＯＯ−で表される基、−ＮＨＣＯ−で表される基及び−ＮＨＣＯＯ−で表される基からなる群より選ばれる少なくとも１種の基と、炭素原子数１〜２０の２価の炭化水素基とを組み合わせた基であってもよい。
【００２６】
炭素原子数１〜２０の２価の有機基としては、例えば、炭素原子数１〜２０の２価の直鎖状脂肪族炭化水素基、炭素原子数３〜２０の２価の分岐状脂肪族炭化水素基、炭素原子数３〜２０の２価の脂環式炭化水素基、炭素原子数６〜２０の２価の芳香族炭化水素基が挙げられる。
これらの基は、基中の水素原子が、炭素原子数１〜２０のアルキル基、炭素原子数３〜２０のシクロアルキル基、炭素原子数１〜２０のアルコキシ基、炭素原子数３〜２０のシクロアルコキシ基、炭素原子数６〜２０の１価の芳香族炭化水素基、またはハロゲン原子で置換されていてもよい。
【００２７】
中でも、炭素原子数１〜２０の２価の有機基としては、炭素原子数１〜６の２価の直鎖状脂肪族炭化水素基、炭素原子数３〜６の２価の分岐状脂肪族炭化水素基、炭素原子数３〜６の２価の脂環式炭化水素基、炭素原子数６〜２０の２価の芳香族炭化水素基が好ましい。
これらの基は、基中の水素原子が炭素原子数１〜２０のアルキル基、炭素原子数３〜２０のシクロアルキル基、炭素原子数１〜２０のアルコキシ基、炭素原子数３〜２０のシクロアルコキシ基、炭素原子数６〜２０の１価の芳香族炭化水素基、ハロゲン原子又は−ＳＯ３Ｍで表される基（Ｍは、水素原子、アルカリ金属原子、炭素原子数１〜１０のアルキル基又は−ＮＲＡＲＢを表し、ＲＡ及びＲＢは、独立して水素、炭素原子数１〜１０のアルキル基、炭素原子数１〜１０のヒドロキシアルキル基、炭素原子数１〜１０のアルコキシアルキル基又は炭素原子数１〜１０のヒドロキシアルコキシアルキル基を表す。）で置換されていてもよい。
【００２８】
２価の脂肪族炭化水素基、および２価の脂環式炭化水素基の具体例としては、メチレン基、エチレン基、ｎ−プロピレン基、イソプロピレン基、シクロプロピレン基、ｎ−ブチレン基、イソブチレン基、ｓ−ブチレン基、ｔ−ブチレン基、シクロブチレン基、１−メチル−シクロプロピレン基、２−メチル−シクロプロピレン基、ｎ−ペンチレン基、１−メチル−ｎ−ブチレン基、２−メチル−ｎ−ブチレン基、３−メチル−ｎ−ブチレン基、１，１−ジメチル−ｎ−プロピレン基、１，２−ジメチル−ｎ−プロピレン基、２，２−ジメチル−ｎ−プロピレン基、１−エチル−ｎ−プロピレン基、シクロペンチレン基、ｎ−ヘキシレン基、１−メチル−ｎ−ペンチレン基、シクロヘキシレン基、１−メチル−シクロペンチレン基、２−メチル−シクロペンチレン基、３−メチル−シクロペンチレン基などが挙げられる。
【００２９】
炭素原子数６〜２０の２価の芳香族炭化水素基の具体例としては、フェニレン基、ナフチレン基、アントリレン基、ジメチルフェニレン基、トリメチルフェニレン基、エチレンフェニレン基、ジエチレンフェニレン基、トリエチレンフェニレン基、プロピレンフェニレン基、ブチレンフェニレン基、メチルナフチレン基、ジメチルナフチレン基、トリメチルナフチレン基、ビニルナフチレン基、エテニルナフチレン基、メチルアントリレン基、エチルアントリレン基などが挙げられる。
【００３０】
＜感光性組成物＞
本発明の感光性組成物は、ブロック化イソシアナト基及びブロック化イソチオシアナト基からなる群から選ばれる少なくとも１種の基を有する高分子化合物と、アジド基を少なくとも２つ有する化合物とを含有する。
本発明の感光性組成物は、その他の成分として、活性水素を少なくとも２つ有する化合物（本明細書において、第２の化合物と記載することがある。）、高分子化合物を架橋させる際に通常用いられる添加剤などを含んでいてもよい。添加剤としては、架橋反応を促進するための触媒、レベリング剤、粘度調節剤、界面活性剤などが挙げられる。
【００３１】
＜ブロック化イソシアナト基及びブロック化イソチオシアナト基からなる群から選ばれる少なくとも１種の基を有する高分子化合物＞
本発明の感光性組成物は、ブロック化イソシアナト基及びブロック化イソチオシアナト基からなる群から選ばれる少なくとも１種の基を有する高分子化合物を含有する。感光性組成物に含有されるブロック化イソシアナト基及びブロック化イソチオシアナト基からなる群から選ばれる少なくとも１種の基を有する高分子化合物は、２種類以上であってもよい。
ブロック化イソシアナト基及びブロック化イソチオシアナト基からなる群から選ばれる少なくとも１種の基は繰り返し単位として高分子化合物に含まれることが好ましい。
本発明の感光性組成物に含有される高分子化合物は、ブロック化イソシアナト基のみを有する繰り返し単位を含んでいてもよく、ブロック化イソチオシアナト基のみを有する繰り返し単位を含んでいてもよく、ブロック化イソシアナト基及びブロック化イソチオシアナト基の両方を有する繰り返し単位を含んでいてもよい。前記高分子化合物は、ブロック化イソシアナト基のみを有する繰り返し単位、ブロック化イソチオシアナト基のみを有する繰り返し単位、並びにブロック化イソシアナト基及びブロック化イソチオシアナト基の両方を有する繰り返し単位からなる群から選ばれる２種以上の繰り返し単位を含んでいてもよい。
【００３２】
ブロック化イソシアナト基及びブロック化イソチオシアナト基からなる群から選ばれる少なくとも１種の基を有する繰り返し単位の構造は、その原料となるモノマーの化学構造に基づく。
以下、ブロック化イソシアナト基及びブロック化イソチオシアナト基からなる群から選ばれる少なくとも１種の基を有する繰り返し単位の原料となるモノマーの例を示す。
【００３３】
ブロック化イソシアナト基及びブロック化イソチオシアナト基からなる群から選ばれる少なくとも１種の基を有する繰り返し単位の原料となるモノマーの例としては、ブロック化イソシアナト基及びブロック化イソチオシアナト基からなる群から選ばれる少なくとも１種の基と不飽和結合とを分子内に有するモノマーが挙げられる。
【００３４】
ブロック化イソシアナト基及びブロック化イソチオシアナト基からなる群から選ばれる少なくとも１種の基と不飽和結合とを分子内に有するモノマーは、イソシアナト基及びイソチオシアナト基からなる群から選ばれる少なくとも１種の基と不飽和結合とを分子内に有する化合物と、ブロック化剤とを反応させることにより製造することができる。不飽和結合としては、不飽和二重結合が好ましい。
【００３５】
分子内に不飽和二重結合とイソシアナト基とを有する化合物の例としては、２−アクリロイルオキシエチルイソシアネート、２−メタクリロイルオキシエチルイソシアネート、２−（２’−メタクリロイルオキシエチル）オキシエチルイソシアネート等が挙げられる。
分子内に不飽和二重結合とイソチオシアナト基とを有する化合物の例としては、２−アクリロイルオキシエチルイソチオシアネート、２−メタクリロイルオキシエチルイソチオシアネート、２−（２’−メタクリロイルオキシエチル）オキシエチルイソチオシアネート等が挙げられる。
【００３６】
分子内に不飽和二重結合とブロック化イソシアナト基とを有するモノマーの例としては、２−〔Ｏ−［１’−メチルプロピリデンアミノ］カルボキシアミノ〕エチル−メタクリレート、２−〔Ｎ−［１’、３’−ジメチルピラゾリル］カルボキシアミノ〕エチル−メタクリレート、２−〔Ｏ−［１’−メチルプロピリデンアミノ］カルボキシアミノ〕エチル−アクリレート、２−〔Ｎ−［１’、３’−ジメチルピラゾリル］カルボキシアミノ〕エチル−アクリレート、２−〔［ビス（エトキシカルボニル）メチル］カルボニルアミノ〕−エチルメタクリレート、２−〔［ビス（エトキシカルボニル）メチル］カルボニルアミノ〕−エチルアクリレート等が挙げられる。
【００３７】
ブロック化イソシアナト基、ブロック化イソチオシアナト基は、例えば、ブロック化剤１分子中にイソシアナト基又はイソチオシアナト基と反応しうる活性水素を１個のみ有するブロック化剤と、イソシアナト基又はイソチオシアナト基を有する化合物とを反応させることにより生成させることができる。
【００３８】
ブロック化剤は、イソシアナト基及びイソチオシアナト基からなる群から選ばれる少なくとも１種の基と反応した後でも、１７０℃以下の温度での加熱または電磁波照射により、ブロック化イソシアナト基及びブロック化イソチオシアナト基からなる群から選ばれる少なくとも１種の基から保護基を脱離させることができる化合物であることが好ましい。
ブロック化剤としては、例えば、アルコ−ル化合物、フェノ−ル化合物、活性メチレン化合物、メルカプタン化合物、酸アミド化合物、酸イミド化合物、イミダゾール化合物、尿素化合物、オキシム化合物、アミン化合物、イミン化合物、重亜硫酸塩、ピリジン化合物、ピラゾール化合物が挙げられる。これらのブロック化剤は、単独で使用してもよく、２種以上を混合して使用してもよい。好ましいブロック化剤としては、オキシム化合物、ピラゾール化合物、活性メチレン化合物が挙げられる。
【００３９】
以下に、適用しうるブロック化剤を具体的に示す。
アルコ−ル化合物の例としては、メタノール、エタノール、プロパノール、ブタノール、２−エチルヘキサノール、メチルセロソルブ、ブチルセロソルブ、メチルカルビトール、ベンジルアルコール、シクロヘキサノール等が挙げられる。
フェノール化合物の例としては、フェノール、クレゾール、エチルフェノール、ブチルフェノール、ノニルフェノール、ジノニルフェノール、スチレン化フェノール、ヒドロキシ安息香酸エステル等が挙げられる。
活性メチレン化合物の例としては、マロン酸ジメチル、マロン酸ジエチル、アセト酢酸メチル、アセト酢酸エチル、アセチルアセトン等が挙げられる。
メルカプタン化合物の例としては、ブチルメルカプタン、ドデシルメルカプタン等が挙げられる。
酸アミド化合物の例としては、アセトアニリド、酢酸アミド、ε−カプロラクタム、δ−バレロラクタム、γ−ブチロラクタム等が挙げられる。
酸イミド化合物の例としては、コハク酸イミド、マレイン酸イミド等が挙げられる。
イミダゾール化合物の例としては、イミダゾール、２−メチルイミダゾール等が挙げられる。
尿素化合物の例としては、尿素、チオ尿素、エチレン尿素等が挙げられる。
オキシム化合物の例としては、ホルムアルドオキシム、アセトアルドオキシム、アセトオキシム、メチルエチルケトオキシム、シクロヘキサノンオキシム等が挙げられる。
アミン化合物の例としては、ジフェニルアミン、アニリン、カルバゾール等が挙げられる。
イミン化合物の例としては、エチレンイミン、ポリエチレンイミン等が挙げられる。
重亜硫酸塩の例としては、重亜硫酸ソーダ等が挙げられる。
ピリジン化合物の例としては、２−ヒドロキシピリジン、２−ヒドロキシキノリン等が挙げられる。
ピラゾール化合物の例としては、３，５−ジメチルピラゾール、３，５−ジエチルピラゾール等が挙げられる。
【００４０】
本発明の感光性組成物に含有される高分子化合物が有し得るブロック化イソシアナト基またはブロック化イソチアシアナト基は、下記式（１）で表される基、下記式（２）で表される基又は下記式（３）で表される基であることが好ましい。
【００４１】
【化６】
2019015898.tif 000007
【００４２】
【化７】
2019015898.tif 000008
【００４３】
【化８】
2019015898.tif 000009
（  式（１）、式（２）及び式（３）中、
Ｘｂは、酸素原子又は硫黄原子を表す。
Ｒ１〜Ｒ７は、それぞれ独立に、水素原子又は炭素原子数１〜２０の１価の有機基を表す。）
【００４４】
本発明の一実施形態では、前記式（１）中のＲ１及びＲ２は、それぞれ独立に、メチル基又はエチル基であることが好ましい。また、他の実施形態では、前記式（２）中のＲ３及びＲ５はメチル基であり、Ｒ４は水素原子であることが好ましい。また、他の実施形態では、前記式（３）中のＲ６及びＲ７は、それぞれ独立に、メチル基又はエチル基であることが好ましい。
【００４５】
ブロック化イソシアナト基としては、例えば、Ｏ−（メチリデンアミノ）カルボキシアミノ基、Ｏ−（１−エチリデンアミノ）カルボキシアミノ基、Ｏ−（１−メチルエチリデンアミノ）カルボキシアミノ基、Ｏ−［１−メチルプロピリデンアミノ］カルボキシアミノ基、（Ｎ−３，５−ジメチルピラゾリルカルボニル）アミノ基、（Ｎ−３−エチル−５−メチルピラゾリルカルボニル）アミノ基、（Ｎ−３，５−ジエチルピラゾリルカルボニル）アミノ基、（Ｎ−３−プロピル−５−メチルピラゾリルカルボニル）アミノ基、（Ｎ−３−エチル−５−プロピルピラゾリルカルボニル）アミノ基、［ビス（エトキシカルボニル）メチル］カルボニルアミノ基、［ビス（メトキシカルボニル）メチル］カルボニルアミノ基、［（メトキシカルボニル）（エトキシカルボニル）メチル］カルボニルアミノ基等が挙げられる。
【００４６】
ブロック化イソチオシアナト基としては、例えば、Ｏ−（メチリデンアミノ）チオカルボキシアミノ基、Ｏ−（１−エチリデンアミノ）チオカルボキシアミノ基、Ｏ−（１−メチルエチリデンアミノ）チオカルボキシアミノ基、Ｏ−［１−メチルプロピリデンアミノ］チオカルボキシアミノ基、（Ｎ−３，５−ジメチルピラゾリルチオカルボニル）アミノ基、（Ｎ−３−エチル−５−メチルピラゾリルチオカルボニル）アミノ基、（Ｎ−３，５−ジエチルピラゾリルチオカルボニル）アミノ基、（Ｎ−３−プロピル−５−メチルピラゾリルチオカルボニル）アミノ基、（Ｎ−３−エチル−５−プロピルピラゾリルチオカルボニル）アミノ基、［ビス（エトキシカルボニル）メチル］チオカルボニルアミノ基、［ビス（メトキシカルボニル）メチル］チオカルボニルアミノ基、［（メトキシカルボニル）（エトキシカルボニル）メチル］チオカルボニルアミノ基等が挙げられる。
【００４７】
本発明の感光性組成物に含有される高分子化合物が有する、ブロック化イソシアナト基およびブロック化イソチオシアナト基からなる群より選ばれる少なくとも１種の基としては、ブロック化イソシアナト基が好ましい。
【００４８】
前記高分子化合物に含まれる全ての繰り返し単位の合計含有量を１００モル％として、高分子化合物中のブロック化イソシアナト基及びブロック化イソチオシアナト基からなる群から選ばれる少なくとも１種の基を有する繰り返し単位の含有量は、有機薄膜トランジスタのキャリア移動度を高くするという観点から、０．１モル％以上２９モル％以下であることが好ましく、１モル％以上２０モル％以下であることがより好ましく、１モル％以上１５モル％以下であることがさらに好ましく、１モル％以上８モル％以下であることが特に好ましい。
高分子化合物に含まれる前記繰り返し単位の含有量は、高分子化合物の製造時に使用される各繰り返し単位に対応する原料モノマーの使用量から求められる。
【００４９】
本明細書において、高分子化合物が有するブロック化イソシアナト基及びブロック化イソチオシアナト基からなる群から選ばれる少なくとも１種の基を「第１の官能基」と称することがある。第１の官能基に電磁波又は熱が作用すると、イソシアナト基及びイソチオシアナト基からなる群から選ばれる少なくとも１種の基（「第２の官能基」と称することがある）が生成し、生成した第２の官能基が活性水素と反応できるようになる。つまり、この第１の官能基は、電磁波又は熱が作用することによりブロック化剤に由来する保護基が脱離して、活性水素と反応する第２の官能基を生成することができる官能基である。
高分子化合物が、第１の官能基を有することにより、本発明の感光性組成物は、良好な貯蔵安定性を有する。
【００５０】
ここで、活性水素とは、酸素原子、窒素原子及び硫黄原子のような炭素原子以外の原子に結合した水素原子をいう。
【００５１】
前記高分子化合物は、重量平均分子量が３，０００〜１，０００，０００であることが好ましく、５，０００〜５００，０００であることがより好ましく、９，０００〜３００，０００であることがさらに好ましい。高分子化合物は、直鎖状、分岐状、環状のいずれの態様であってもよい。
【００５２】
前記高分子化合物は、分子内に活性水素を有していてもよい。活性水素を有する場合、活性水素を有する基は繰り返し単位として高分子化合物に含まれることが好ましい。
【００５３】
ブロック化イソシアナト基及びブロック化イソチオシアナト基からなる群から選ばれる少なくとも１種の基を有する高分子化合物は、ブロック化イソシアナト基及びブロック化イソチオシアナト基からなる群から選ばれる少なくとも１種の基を含まない繰り返し単位を含んでもよい。
ブロック化イソシアナト基及びブロック化イソチオシアナト基からなる群から選ばれる少なくとも１種の基を有する高分子化合物は、ブロック化イソシアナト基及びブロック化イソチオシアナト基からなる群から選ばれる少なくとも１種の基を有する繰り返し単位以外に、それぞれ後述するヒドロキシ基及びカルボキシ基からなる群から選ばれる少なくとも１種の基を有する繰り返し単位または式（６）で表される繰り返し単位を含んでいることが好ましい。
以下、前記高分子化合物が含み得る繰り返し単位について説明する。
【００５４】
（ヒドロキシ基及びカルボキシ基からなる群から選ばれる少なくとも１種の基を有する繰り返し単位）
前記ブロック化イソシアナト基及びブロック化イソチオシアナト基からなる群から選ばれる少なくとも１種の基を有する高分子化合物は、ヒドロキシ基及びカルボキシ基からなる群から選ばれる少なくとも１種の基を有する繰り返し単位を含んでいることが好ましい。前記高分子化合物は、ヒドロキシ基を有する繰り返し単位のみを含んでいてもよく、カルボキシ基を有する繰り返し単位のみを含んでいてもよく、ヒドロキシ基及びカルボキシ基を有する繰り返し単位のみを含んでいてもよい。ヒドロキシ基を有する繰り返し単位、カルボキシ基を有する繰り返し単位、並びにヒドロキシ基及びカルボキシ基を有する繰り返し単位からなる群から選ばれる２種以上の繰り返し単位を含んでいてもよい。
【００５５】
前記高分子化合物に含まれる、ヒドロキシ基及びカルボキシ基からなる群から選ばれる少なくとも１種の基を有する繰り返し単位は、下記式（５）で表される繰り返し単位であることが好ましい。
【００５６】
【化９】
2019015898.tif 000010
（  式（５）中、
Ｒ１７、Ｒ１８及びＲ１９は、それぞれ独立に、水素原子又はメチル基を表す。
Ｒａは、炭素原子数１〜２０の２価の有機基、−Ｏ−で表される基、−ＣＯ−で表される基、−ＣＯＯ−で表される基、−ＮＨＣＯ−で表される基又は−ＮＨＣＯＯ−で表される基を表す。これらの基のそれぞれ２つの結合手は、どちらがＲ１７が結合する炭素原子側に位置していてもよい。
Ｒｂは、単結合又は炭素原子数１〜２０の２価の有機基を表す。
ｍは、０〜６の整数を表す。
Ｘａは、ヒドロキシ基又はカルボキシ基を表す。
Ｒａが複数個ある場合、それらはそれぞれ独立である。）
【００５７】
前記式（５）中、Ｒ１８及びＲ１９は、それぞれ独立に、水素原子であることが好ましい。
前記式（５）中、Ｒｂは、単結合、メチレン基、エチレン基、ｎ−プロピレン基、イソプロピレン基、ｎ−ブチレン基又はフェニレン基であることが好ましい。
前記式（５）中、ｍは、０〜２の整数であることが好ましい。
前記式（５）中、Ｒａは、メチレン基、エチレン基、ｎ−プロピレン基、イソプロピレン基、ｎ−ブチレン基又はフェニレン基、−ＣＯＯ−で表される基、−ＮＨＣＯ−で表される基、又は−ＮＨＣＯＯ−で表される基であることが好ましい。
前記式（５）の好ましい態様としては、
Ｒ１８及びＲ１９が水素原子であり、ｍが１であり、Ｒａが−ＣＯＯ−で表される基であり、Ｒｂが炭素原子数１〜１０の２価の脂肪族炭化水素基である態様、並びに
Ｒ１８及びＲ１９が水素原子であり、ｍが０であり、Ｒｂが炭素原子数６〜２０の２価の芳香族炭化水素基である態様が挙げられる。該２価の芳香族炭化水素基はフェニレン基であることがより好ましい。
【００５８】
前記高分子化合物に含まれる全ての繰り返し単位の合計含有量を１００モル％として、
高分子化合物中の式（５）で表される繰り返し単位の含有量は、有機薄膜トランジスタのキャリア移動度を高くするという観点から、０．１モル％以上２９モル％以下であることが好ましく、１モル％以上２０モル％以下であることがより好ましく、１モル％以上１５モル％以下であることがさらに好ましく、１モル％以上８モル％以下であることが特に好ましい。
高分子化合物に含まれる前記繰り返し単位の含有量は、高分子化合物の製造時に使用される各繰り返し単位に対応する原料モノマーの使用量から求められる。
【００５９】
前記高分子化合物に含まれるヒドロキシ基及びカルボキシ基からなる群から選ばれる少なくとも１種の基を有する繰り返し単位の原料となるモノマーの例としては、２−ヒドロキシエチルアクリレート、２−ヒドロキシプロピルアクリレート、３−ヒドロキシプロピルアクリレート、２−ヒドロキシブチルアクリレート、４−ヒドロキシブチルアクリレート、６−ヒドロキシヘキシルアクリレート、８−ヒドロキシオクチルアクリレート、４−ヒドロキシメチルシクロヘキシルアクリレート、２−ヒドロキシ−１−メチルエチルアクリレート、２−（２−ヒドロキシエトキシ）エチルアクリレート、２−ヒドロキシフェニルエチルアクリレート、３−ヒドロキシ−１−アダマンチルアクリレート、２−ヒドロキシシクロヘキシルアクリレート、３−ヒドロキシシクロヘキシルアクリレート、４−ヒドロキシシクロヘキシルアクリレート、２−ヒドロキシ−３−フェノキシプロピルアクリレート、カルボキシメチルアクリレート、２−カルボキシエチルアクリレート、２−カルボキシプロピルアクリレート、３−カルボキシプロピルアクリレート、２−カルボキシブチルアクリレート、４−カルボキシブチルアクリレート、６−カルボキシヘキシルアクリレート、８−カルボキシオクチルアクリレート、４−カルボキシメチルシクロヘキシルアクリレート、２−カルボキシ−１−メチルエチルアクリレート、２−カルボキシフェニルエチルアクリレート、３−カルボキシ−１−アダマンチルアクリレート、２−カルボキシシクロヘキシルアクリレート、３−カルボキシシクロヘキシルアクリレート、２−カルボキシ−３−フェノキシプロピルアクリレート、２−ヒドロキシエチルメタクリレート、２−ヒドロキシプロピルメタクリレート、３−ヒドロキシプロピルメタクリレート、２−ヒドロキシブチルメタクリレート、４−ヒドロキシブチルメタクリレート、６−ヒドロキシヘキシルメタクリレート、８−ヒドロキシオクチルメタクリレート、４−ヒドロキシメチルシクロヘキシルメタクリレート、２−ヒドロキシ−１−メチルエチルメタクリレート、２−（２−ヒドロキシエトキシ）エチルメタクリレート、２−ヒドロキシフェニルエチルメタクリレート、３−ヒドロキシ−１−アダマンチルメタクリレート、２−ヒドロキシシクロヘキシルメタクリレート、３−ヒドロキシシクロヘキシルメタクリレート、４−ヒドロキシシクロヘキシルメタクリレート、２−ヒドロキシ−３−フェノキシプロピルメタクリレート、カルボキシメチルメタクリレート、２−カルボキシエチルメタクリレート、２−カルボキシプロピルメタクリレート、３−カルボキシプロピルメタクリレート、２−カルボキシブチルメタクリレート、４−カルボキシブチルメタクリレート、６−カルボキシヘキシルメタクリレート、８−カルボキシオクチルメタクリレート、４−カルボキシメチルシクロヘキシルメタクリレート、２−カルボキシ−１−メチルエチルメタクリレート、２−カルボキシフェニルエチルメタクリレート、３−カルボキシ−１−アダマンチルメタクリレート２−カルボキシシクロヘキシルメタクリレート、３−カルボキシシクロヘキシルメタクリレート、２−カルボキシ−３−フェノキシプロピルメタクリレート、２−プロペン−１−オール、ヒドロキシエチルビニルエーテル、ヒドロキシブチルビニルエーテル、２−アリルフェノール、３−アリルオキシプロピオン酸、４−ヒドロキシ安息香酸アリル、エチレングリコールモノアリルエーテル、３−アリルオキシ−１，２−プロパンジオール、ｏ−ヒドロキシスチレン、ｍ−ヒドロキシスチレン、ｐ−ヒドロキシスチレン、アクリル酸、メタクリル酸、フマル酸、マレイン酸、イタコン酸、２−ビニル安息香酸、３−ビニル安息香酸、４−ビニル安息香酸、２−（トリフルオロメチル）アクリル酸、６−アクリルアミドヘキサン酸、Ｎ−（２−ヒドロキシエチル）アクリルアミド、Ｎ−（４−ヒドロキシフェニル）アクリルアミド、２−アクリロイロキシエチル−コハク酸、２−アクリロイロキシエチルヘキサヒドロフタル酸、２−アクリロイロキシエチル−フタル酸、２−アクリロイロキシエチル−２−ヒドロキシエチル−フタル酸、２，２−ビス（アリルオキシメチル）−１−ブタノール、１，３−ジアリルオキシ−２−プロパノール、１，５−ヘキサジエン−３，４−ジオール、ペンタエリスリトールトリアクリレート、ペンタエリスリトールトリメタクリレート、３−パーフルオロブチル−２−ヒドロキシプロピルアクリレート、３−パーフルオロヘキシル−２−ヒドロキシプロピルアクリレート、３−パーフルオロオクチル−２−ヒドロキシプロピルアクリレート、３−（パーフルオロ−３−メチルブチル）−２−ヒドロキシプロピルアクリレート、２−（パーフルオロ−３−メチルブチル）−２−ヒドロキシプロピルアクリレート、３−（パーフルオロ−５−メチルヘキシル）−２−ヒドロキシプロピルアクリレート、３−パーフルオロブチル−２−ヒドロキシプロピルメタクリレート、３−パーフルオロヘキシル−２−ヒドロキシプロピルメタクリレート、３−パーフルオロオクチル−２−ヒドロキシプロピルメタクリレート、３−（パーフルオロ−３−メチルブチル）−２−ヒドロキシプロピルメタクリレート、２−（パーフルオロ−３−メチルブチル）−２−ヒドロキシプロピルメタクリレート、３−（パーフルオロ−５−メチルヘキシル）−２−ヒドロキシプロピルメタクリレート、３−（パーフルオロ−７−メチルオクチル）−２−ヒドロキシプロピルメタクリレート、３−カルボキシ−２−ヒドロキシプロピルアクリレート、グリセリンモノアクリレート、グリセリンモノメタクリレート等が挙げられる。
【００６０】
前記高分子化合物に含まれる全ての繰り返し単位の合計含有量を１００モル％として、
高分子化合物中の分子内に不飽和二重結合とヒドロキシ基及びカルボキシ基からなる群から選ばれる少なくとも１種の基とを有する繰り返し単位の含有量は、該高分子化合物を硬化した膜を含む有機薄膜トランジスタのキャリア移動度を高くするという観点から、
０．１モル％以上２９モル％以下であることが好ましく、１モル％以上２０モル％以下であることがより好ましく、１モル％以上１５モル％以下であることがさらに好ましく、１モル％以上８モル％以下であることが特に好ましい。
高分子化合物に含まれる前記繰り返し単位の含有量は、高分子化合物の製造時に使用される各繰り返し単位に対応する原料モノマーの使用量から求められる。
【００６１】
（式（６）で表される繰り返し単位）
前記ブロック化イソシアナト基及びブロック化イソチオシアナト基からなる群から選ばれる少なくとも１種の基を有する高分子化合物は、下記式（６）で表される繰り返し単位を含んでいることが好ましい。
【００６２】
【化１０】
2019015898.tif 000011
（  前記式（６）中、
Ｒ２０、Ｒ２１及びＲ２２は、それぞれ独立に、水素原子、フッ素原子又は炭素原子数１〜２０の１価の有機基を表す。
Ｒ２３は、塩素原子、フッ素原子、臭素原子、ヨウ素原子又は炭素原子数１〜２０の１価の有機基を表す。
Ｒｃは、炭素原子数１〜２０の２価の有機基、−Ｏ−で表される基、−ＣＯ−で表される基、−ＣＯＯ−で表される基、−ＮＨＣＯ−で表される基、又は−ＮＨＣＯＯ−で表される基を表す。これらの基のそれぞれ２つの結合手は、どちらがＲ２０が結合する炭素原子側に位置していてもよい。
ｎ１は、０〜５の整数を表す。
ｎ２は、０〜６の整数を表す。
Ｒｃが複数個ある場合、それらはそれぞれ独立である。Ｒ２３が複数個ある場合、それらはそれぞれ独立である。）
【００６３】
前記式（６）中、Ｒ２０、Ｒ２１及びＲ２２は、それぞれ独立に、水素原子又はメチル基であることが好ましい。
【００６４】
前記式（６）中、Ｒｃは、炭素原子数１〜２０の２価の有機基又は−ＣＯＯ−で表される基であることが好ましい。炭素原子数１〜２０の２価の有機基はメチレン基又はエチレン基であることが好ましい。
【００６５】
前記式（６）中、ｎ２は、０〜２の整数であることが好ましい。
【００６６】
前記高分子化合物に含まれる全ての繰り返し単位の合計含有量を１００モル％として、
高分子化合物中の前記式（６）で表される繰り返し単位の含有量は、該高分子化合物を硬化した膜の絶縁破壊強度を高めることができるという観点から、１モル％以上９０モル％以下であることが好ましく、１０モル％以上８５モル％以下であることがより好ましく、３０モル％以上８０モル％以下であることがさらに好ましい。
【００６７】
前記式（６）で表される繰り返し単位の原料となるモノマーの例としては、スチレン、２，４−ジメチル−α−メチルスチレン、ｏ−メチルスチレン、ｍ−メチルスチレン、ｐ−メチルスチレン、２，４−ジメチルスチレン、２，５−ジメチルスチレン、２，６−ジメチルスチレン、３，４−ジメチルスチレン、３，５−ジメチルスチレン、２，４，６−トリメチルスチレン、２，４，５−トリメチルスチレン、ペンタメチルスチレン、ｏ−エチルスチレン、ｍ−エチルスチレン、ｐ−エチルスチレン、ｏ−クロロスチレン、ｍ−クロロスチレン、ｐ−クロロスチレン、ｏ−ブロモスチレン、ｍ−ブロモスチレン、ｐ−ブロモスチレン、ｏ−メトキシスチレン、ｍ−メトキシスチレン、ｐ−メトキシスチレン、２−ビニルビフェニル、３−ビニルビフェニル、４−ビニルビフェニル、４−ビニル−ｐ−ターフェニル、α−メチルスチレン、ｏ−イソプロペニルトルエン、ｍ−イソプロペニルトルエン、ｐ−イソプロペニルトルエン、２，４−ジメチル−α−メチルスチレン、２，３−ジメチル−α−メチルスチレン、３，５−ジメチル−α−メチルスチレン、ｐ−イソプロピル−α−メチルスチレン、α−エチルスチレン、α−クロロスチレン、ジビニルベンゼン、ジビニルビフェニル、ジイソプロピルベンゼン、４−（メトキシメトキシ）スチレン、４−（メトキシエトキシメチルオキシ）スチレン、４−（１−エトキシエチルオキシ）スチレン、２−（メトキシメトキシカルボニル）スチレン、２−（メトキシエトキシメチルオキシカルボニル）スチレン、２−（１−エトキシエチルオキシカルボニル）スチレン、２−（テトラヒドロピラニルオキシカルボニル）スチレン、３−（メトキシメトキシカルボニル）スチレン、３−（メトキシエトキシメチルオキシカルボニル）スチレン、３−（１−エトキシエチルオキシカルボニル）スチレン、３−（テトラヒドロピラニルオキシカルボニル）スチレン、４−（メトキシメトキシカルボニル）スチレン、４−（メトキシエトキシメチルオキシカルボニル）スチレン、４−（１−エトキシエチルオキシカルボニル）スチレン、４−（テトラヒドロピラニルオキシカルボニル）スチレン、ベンジルメタクリレート、２−トリフルオロメチルスチレン、３−トリフルオロメチルスチレン、４−トリフルオロメチルスチレン、２，３，４，５，６−ペンタフルオロスチレン、２−フルオロスチレン、３−フルオロスチレン、４−フルオロスチレン、２−フルオロ−α―メチルスチレン、３−フルオロ−α―メチルスチレン、４−フルオロ−α―メチルスチレン、４−フルオロ−β―メチルスチレン、４−トリフルオロメチル−α―メチルスチレン、４−フルオロ−２，６−ジメチルスチレン、２，３，４，５，６−ペンタフルオロベンジルアクリレート、２，３，４，５，６−ペンタフルオロベンジルメタクリレート、２−フルオロベンジルアクリレート、２−フルオロベンジルメタクリレート、３−フルオロベンジルアクリレート、３−フルオロベンジルメタクリレート、４−フルオロベンジルアクリレート、４−フルオロベンジルメタクリレート、４−トリフルオロメチルベンジルアクリレート、４−トリフルオロメチルベンジルメタクリレート、３−（４−フルオロフェニル）−１−プロペン���３−ペンタフルオロフェニル−１−プロペン、３−（４―トリフルオロメチルフェニル）−１−プロペン、（４−フルオロフェニル）アクリレート、（４−フルオロフェニル）メタクリレート、ペンタフルオロフェニルアクリレート、ペンタフルオロフェニルメタクリレート、２−（ペンタフルオロフェニル）エチルアクリレート、２−（ペンタフルオロフェニル）エチルメタクリレート、２−（４−フルオロフェニル）エチルアクリレート、２−（４−フルオロフェニル）エチルメタクリレート、Ｎ−（４−フルオロフェニル）アクリルアミド、Ｎ−（４−フルオロフェニル）メタクリルアミド、Ｎ−（ペンタフルオロフェニル）アクリルアミド、Ｎ−（ペンタフルオロフェニル）メタクリルアミド等が挙げられる。
【００６８】
（その他の繰り返し単位）
ブロック化イソシアナト基及びブロック化イソチオシアナト基からなる群から選ばれる少なくとも１種の基を有する高分子化合物は、前記ブロック化イソシアナト基及びブロック化イソチオシアナト基からなる群から選ばれる少なくとも１種の基を有する繰り返し単位、前記ヒドロキシ基及びカルボキシ基からなる群より選ばれる少なくとも１種の基を有する繰り返し単位、並びに前記式（６）で表される繰り返し単位以外の「その他の繰り返し単位」を含んでもよい。
【００６９】
「その他の繰り返し単位」の原料となるモノマーとしては、例えば、アクリル酸エステル及びその誘導体、メタクリル酸エステル及びその誘導体、アクリルアミド及びその誘導体、メタクリルアミド及びその誘導体、メタクリロニトリル及びその誘導体、アクリロニトリル及びその誘導体、有機カルボン酸のビニルエステル及びその誘導体、有機カルボン酸のアリルエステル及びその誘導体、フマル酸のジアルキルエステル及びその誘導体、マレイン酸のジアルキルエステル及びその誘導体、イタコン酸のジアルキルエステル及びその誘導体、有機カルボン酸のＮ−ビニルアミド誘導体、マレイミド及びその誘導体、末端不飽和炭化水素及びその誘導体等、有機ゲルマニウム誘導体等が挙げられる。「その他の繰り返し単位」の原料となるモノマーとして記載する各誘導体は、ヒドロキシ基及びカルボキシ基を含まない。
【００７０】
「その他の繰り返し単位」の原料となるモノマーであるアクリル酸エステル類及びその誘導体としては、単官能のアクリレートや、多官能のアクリレートを使用することができる。
アクリル酸エステル及びその誘導体としては、例えば、アクリル酸メチル、アクリル酸エチル、アクリル酸−ｎ−プロピル、アクリル酸イソプロピル、アクリル酸−ｎ−ブチル、アクリル酸イソブチル、アクリル酸−ｓｅｃ−ブチル、アクリル酸ヘキシル、アクリル酸オクチル、アクリル酸−２−エチルヘキシル、アクリル酸デシル、アクリル酸イソボルニル、アクリル酸シクロヘキシル、２−シアノエチルアクリレート、エチレングリコールジアクリレート、プロピレングリコールジアクリレート、１，４−ブタンジオールジアクリレート、ジエチレングリコールジアクリレート、トリエチレングリコールジアクリレート、トリメチロールプロパンジアクリレート、トリメチロールプロパントリアクリレート、ペンタエリスリトールペンタアクリレート、２，２，２−トリフルオロエチルアクリレート、２，２，３，３，３−ペンタフルオロプロピルアクリレート、２−（パーフルオロブチル）エチルアクリレート、２−（パーフルオロヘキシル）エチルアクリレート、２−（パーフルオロオクチル）エチルアクリレート、２−（パーフルオロデシル）エチルアクリレート、２−（パーフルオロ−３−メチルブチル）エチルアクリレート、２−（パーフルオロ−５−メチルヘキシル）エチルアクリレート、２−（パーフルオロ−７−メチルオクチル）エチルアクリレート、１Ｈ、１Ｈ、３Ｈ−テトラフルオロプロピルアクリレート、１Ｈ、１Ｈ、５Ｈ−オクタフルオロペンチルアクリレート、１Ｈ、１Ｈ、７Ｈ−ドデカフルオロヘプチルアクリレート、１Ｈ、１Ｈ、９Ｈ−ヘキサデカフルオロノニルアクリレート、１Ｈ−１−（トリフルオロメチル）トリフルオロエチルアクリレート、１Ｈ、１Ｈ、３Ｈ−ヘキサフルオロブチルアクリレート等を挙げることができる。
【００７１】
「その他の繰り返し単位」の原料となるモノマーであるメタクリル酸エステル類及びその誘導体としては、単官能のメタクリレート、多官能のメタクリレートを使用することができる。
メタクリル酸エステル及びその誘導体としては、例えば、メタクリル酸メチル、メタクリル酸エチル、メタクリル酸−ｎ−プロピル、メタクリル酸イソプロピル、メタクリル酸−ｎ−ブチル、メタクリル酸イソブチル、メタクリル酸−ｓｅｃ−ブチル、メタクリル酸ヘキシル、メタクリル酸オクチル、メタクリル酸−２−エチルヘキシル、メタクリル酸デシル、メタクリル酸イソボルニル、メタクリル酸シクロヘキシル、エチレングリコールジメタクリレート、プロピレングリコールジメタクリレート、１，４−ブタンジオールジメタクリレート、ジエチレングリコールジメタクリレート、トリエチレングリコールジメタクリレート、トリメチロールプロパンジメタクリレート、トリメチロールプロパントリメタクリレート、ペンタエリスリトールペンタメタクリレート、２，２，２−トリフルオロエチルメタクリレート、２，２，３，３，３−ペンタフルオロプロピルメタクリレート、２−（パーフルオロブチル）エチルメタクリレート、２−（パーフルオロヘキシル）エチルメタクリレート、２−（パーフルオロオクチル）エチルメタクリレート、２−（パーフルオロデシル）エチルメタクリレート、２−（パーフルオロ−３−メチルブチル）エチルメタクリレート、２−（パーフルオロ−５−メチルヘキシル）エチルメタクリレート、２−（パーフルオロ−７−メチルオクチル）エチルメタクリレート、１Ｈ、１Ｈ、３Ｈ−テトラフルオロプロピルメタクリレート、１Ｈ、１Ｈ、５Ｈ−オクタフルオロペンチルメタクリレート、１Ｈ、１Ｈ、７Ｈ−ドデカフルオロヘプチルメタクリレート、１Ｈ、１Ｈ、９Ｈ−ヘキサデカフルオロノニルメタクリレート、１Ｈ−１−（トリフルオロメチル）トリフルオロエチルメタクリレート、１Ｈ、１Ｈ、３Ｈ−ヘキサフルオロブチルメタクリレート等が挙げられる。
【００７２】
「その他の繰り返し単位」の原料となるモノマーであるアクリルアミド及びその誘導体の例としては、アクリルアミド、N−メチルアクリルアミド、N−エチルアクリルアミド、N−ｔｅｒｔ-ブチルアクリルアミド、N，N−ジメチルアクリルアミド、Ｎ，Ｎ−ジエチルアクリルアミド、N−（ブトキシメチル）アクリルアミド、N−［３−（ジメチルアミノ）プロピル］アクリルアミド、N−フェニルアクリルアミド、Ｎ−アクリロイルモルフォリンが挙げられる。
【００７３】
「その他の繰り返し単位」の原料となるモノマーであるメタクリルアミド及びその誘導体の例としては、メタクリルアミド、N−メチルメタクリルアミド、N−エチルメタクリルアミド、N−ｔｅｒｔ-ブチルメタクリルアミド、N，N−ジメチルメタクリルアミド、Ｎ，Ｎ−ジエチルメタアクリルアミド、N−（ブトキシメチル）メタクリルアミド、N−［３−（ジメチルアミノ）プロピル］メタクリルアミド、N−フェニルメタクリルアミド、Ｎ−アクリロイルモルフォリン、
が挙げられる。
【００７４】
「その他の繰り返し単位」の原料となるモノマーであるアクリロニトリル及びその誘導体の例としては、アクリロニトリル等が挙げられる。
【００７５】
「その他の繰り返し単位」の原料となるモノマーであるメタクリロニトリル及びその誘導体の例としては、メタクリロニトリル等が挙げられる。
【００７６】
「その他の繰り返し単位」の原料となるモノマーである有機カルボン酸のビニルエステル及びその誘導体の例としては、酢酸ビニル、プロピオン酸ビニル、酪酸ビニル、安息香酸ビニル、アジピン酸ジビニル等が挙げられる。
【００７７】
「その他の繰り返し単位」の原料となるモノマーである有機カルボン酸のアリルエステル及びその誘導体の例としては、酢酸アリル、安息香酸アリル、アジピン酸ジアリル、テレフタル酸ジアリル、イソフタル酸ジアリル、フタル酸ジアリル等が挙げられる。
【００７８】
「その他の繰り返し単位」の原料となるモノマーであるフマル酸のジアルキルエステル及びその誘導体の例としては、フマル酸ジメチル、フマル酸ジエチル、フマル酸ジイソプロピル、フマル酸ジ−ｓｅｃ−ブチル、フマル酸ジイソブチル、フマル酸ジ−ｎ−ブチル、フマル酸ジ−２−エチルヘキシル、フマル酸ジベンジル等が挙げられる。
【００７９】
「その他の繰り返し単位」の原料となるモノマーであるマレイン酸のジアルキルエステル及びその誘導体の例としては、マレイン酸ジメチル、マレイン酸ジエチル、マレイン酸ジイソプロピル、マレイン酸ジ−ｓｅｃ−ブチル、マレイン酸ジイソブチル、マレイン酸ジ−ｎ−ブチル、マレイン酸ジ−２−エチルヘキシル、マレイン酸ジベンジル等が挙げられる。
【００８０】
「その他の繰り返し単位」の原料となるモノマーであるイタコン酸のジアルキルエステル及びその誘導体の例としては、イタコン酸ジメチル、イタコン酸ジエチル、イタコン酸ジイソプロピル、イタコン酸ジ−ｓｅｃ−ブチル、イタコン酸ジイソブチル、イタコン酸ジ−ｎ−ブチル、イタコン酸ジ−２−エチルヘキシル、イタコン酸ジベンジル等が挙げられる。
【００８１】
「その他の繰り返し単位」の原料となるモノマーである有機カルボン酸のＮ−ビニルアミド誘導体の例としては、Ｎ−メチル−Ｎ−ビニルアセトアミド等が挙げられる。
【００８２】
「その他の繰り返し単位」の原料となるモノマーであるマレイミド及びその誘導体の例としては、Ｎ−フェニルマレイミド、Ｎ−シクロヘキシルマレイミド等が挙げられる。
【００８３】
「その他の繰り返し単位」の原料となるモノマーである末端不飽和炭化水素及びその誘導体の例としては、１−ブテン、１−ペンテン、１−ヘキセン、１−オクテン、ビニルシクロヘキサン、塩化ビニル等が挙げられる。
【００８４】
「その他の繰り返し単位」の原料となるモノマーである有機ゲルマニウム誘導体の例としては、アリルトリメチルゲルマニウム、アリルトリエチルゲルマニウム、アリルトリブチルゲルマニウム、トリメチルビニルゲルマニウム、トリエチルビニルゲルマニウム等が挙げられる。
【００８５】
これらの「その他の繰り返し単位」の原料となるモノマーは、絶縁層に要求される特性に応じて適宜選択される。「その他の繰り返し単位」の原料となるモノマーとしては、メタクリル酸エステル及びその誘導体、アクリル酸エステル及びその誘導体、アクリロニトリル及びその誘導体、メタアクリロニトリル及びその誘導体並びに有機ゲルマニウム誘導体が好ましく、アクリル酸アルキルエステル、メタクリル酸アルキルエステル、アクリロニトリル、メタアクリロニトリル及びアリルトリメチルゲルマニウムがより好ましい。
【００８６】
感光性組成物に含有される高分子化合物の具体例を下記に示すが、本実施形態はこれらに限定されるものではない。
【００８７】
【化１１】
2019015898.tif 000012
【００８８】
【化１２】
2019015898.tif 000013
【００８９】
【化１３】
2019015898.tif 000014
【００９０】
【化１４】
2019015898.tif 000015
【００９１】
【化１５】
2019015898.tif 000016
【００９２】
【化１６】
2019015898.tif 000017
【００９３】
【化１７】
2019015898.tif 000018
【００９４】
【化１８】
2019015898.tif 000019
【００９５】
【化１９】
2019015898.tif 000020
【００９６】
【化２０】
2019015898.tif 000021
【００９７】
【化２１】
2019015898.tif 000022
【００９８】
【化２２】
2019015898.tif 000023
【００９９】
【化２３】
2019015898.tif 000024
【０１００】
【化２４】
2019015898.tif 000025
【０１０１】
【化２５】
2019015898.tif 000026
【０１０２】
【化２６】
2019015898.tif 000027
【０１０３】
【化２７】
2019015898.tif 000028
【０１０４】
【化２８】
2019015898.tif 000029
【０１０５】
【化２９】
2019015898.tif 000030
【０１０６】
【化３０】
2019015898.tif 000031
【０１０７】
【化３１】
2019015898.tif 000032
【０１０８】
【化３２】
2019015898.tif 000033
【０１０９】
【化３３】
2019015898.tif 000034
【０１１０】
【化３４】
2019015898.tif 000035
【０１１１】
【化３５】
2019015898.tif 000036
【０１１２】
【化３６】
2019015898.tif 000037
【０１１３】
【化３７】
2019015898.tif 000038
【０１１４】
【化３８】
2019015898.tif 000039
【０１１５】
【化３９】
2019015898.tif 000040
【０１１６】
【化４０】
2019015898.tif 000041
【０１１７】
【化４１】
2019015898.tif 000042
【０１１８】
Ｒｒ１〜Ｒｒ１２は、それぞれ独立に、水素原子またはメチル基を表す。
【０１１９】
（高分子化合物の製造方法）
高分子化合物は、例えば、前記ブロック化イソシアナト基及びブロック化イソチオシアナト基を含む群から選ばれる少なくとも１種の基を有する繰り返し単位の原料となるモノマー（重合性モノマー）と、要すればそれ以外の前記高分子化合物が含み得る繰り返し単位の原料となる他のモノマー（重合性モノマー）とを、光重合開始剤もしくは熱重合開始剤を用いて共重合させる方法により製造することができる。
【０１２０】
高分子化合物の製造に用いられる光重合開始剤としては、例えば、アセトフェノン、２，２−ジメトキシ−２−フェニルアセトフェノン、２，２−ジエトキシアセトフェノン、４−イソプロピル−２−ヒドロキシ−２−メチルプロピオフェノン、２−ヒドロキシ−２−メチルプロピオフェノン、４，４’−ビス（ジエチルアミノ）ベンゾフェノン、ベンゾフェノン、メチル（ｏ−ベンゾイル）ベンゾエート、１−フェニル−１，２−プロパンジオン−２−（ｏ−エトキシカルボニル）オキシム、１−フェニル−１，２−プロパンジオン−２−（ｏ−ベンゾイル）オキシム、ベンゾイン、ベンゾインメチルエーテル、ベンゾインエチルエーテル、ベンゾインイソプロピルエーテル、ベンゾインイソブチルエーテル、ベンゾインオクチルエーテル、ベンジル、ベンジルジメチルケタール、ベンジルジエチルケタール、ジアセチル等のカルボニル化合物、メチルアントラキノン、クロロアントラキノン、クロロチオキサントン、２−メチルチオキサントン、２−イソプロピルチオキサントン等のアントラキノンまたはチオキサントン誘導体、ジフェニルジスルフィド、ジチオカーバメート等の硫黄化合物が挙げられる。
【０１２１】
高分子化合物の製造に用いられる熱重合開始剤としては、ラジカル重合の開始剤となるものであればよく、例えば、２，２’−アゾビスイソブチロニトリル、２，２’−アゾビスイソバレロニトリル、２，２’−アゾビス（２，４−ジメチルバレロニトリル）、４，４’−アゾビス（４−シアノバレリックアシッド）、１、１’−アゾビス（シクロヘキサンカルボニトリル）、２，２’−アゾビス（２−メチルプロパン）、２，２’−アゾビス（２−メチルプロピオンアミジン）２塩酸塩等のアゾ化合物、メチルエチルケトンパーオキシド、メチルイソブチルケトンパーオキシド、シクロヘキサノンパーオキシド、アセチルアセトンパーオキシド等のケトンパーオキシド、イソブチルパーオキシド、ベンゾイルパーオキシド、２，４−ジクロロベンゾイルパーオキシド、ｏ−メチルベンゾイルパーオキシド、ラウロイルパーオキシド、ｐ−クロロベンゾイルパーオキシド等のジアシルパーオキシド、２，４，４−トリメチルペンチル−２−ヒドロパーオキシド、ジイソプロピルベンゼンパーオキシド、クメンヒドロパーオキシド、ｔｅｒｔ−ブチルパーオキシド等のヒドロパーオキシド、ジクミルパーオキシド、ｔｅｒｔ−ブチルクミルパーオキシド、ジ−ｔｅｒｔ−ブチルパーオキシド、トリス（ｔｅｒｔ−ブチルパーオキシ）トリアジン等のジアルキルパーオキシド、１，１−ジ−ｔｅｒｔ−ブチルパーオキシシクロヘキサン、２，２−ジ（ｔｅｒｔ−ブチルパーオキシ）ブタン等のパーオキシケタール、ｔｅｒｔ−ブチルパーオキシピバレート、ｔｅｒｔ−ブチルパーオキシ−２−エチルヘキサノエート、ｔｅｒｔ−ブチルパーオキシイソブチレート、ジ−ｔｅｒｔ−ブチルパーオキシヘキサヒドロテレフタレート、ジ−ｔｅｒｔ−ブチルパーオキシアゼレート、ｔｅｒｔ−ブチルパーオキシ−３，５，５−トリメチルヘキサノエート、ｔｅｒｔ−ブチルパーオキシアセテート、ｔｅｒｔ−ブチルパーオキシベンゾエート、ジ−ｔｅｒｔ−ブチルパーオキシトリメチルアジペート等のアルキルパーエステル、ジイソプロピルパーオキシジカーボネート、ジ−ｓｅｃ−ブチルパーオキシジカーボネート、ｔｅｒｔ−ブチルパーオキシイソプロピルカーボネート等のパーカーボネートが挙げられる。
【０１２２】
ブロック化イソシアナト基及びブロック化イソチオシアナト基からなる群から選ばれる少なくとも１種の基を有する高分子化合物は、感光性組成物全体に対し好ましくは８０モル質量％以上であり、より好ましくは９０質量％以上であり、さらに好ましくは９５モル質量％上であり、特に好ましくは９７質量％以上である。
【０１２３】
＜アジド基を少なくとも２つ有する化合物＞
本発明の感光性組成物は、アジド基を少なくとも２つ有する化合物を含有する。
アジド基を少なくとも２つ有する化合物は低分子化合物でも高分子化合物でもよい。
アジド基を少なくとも２つ有する化合物は低分子化合物としては、下記式（４）で表される化合物が挙げられる。
【０１２４】
【化４２】
2019015898.tif 000043
（  式（４）中、
Ｒｅは、炭素原子数１〜２０の２価の有機基を表す。  ｍＡは、２以上５以下の整数を表す。
ｍＡが２のとき、Ｒｄは、単結合、−ＣＯ−で表される基、−Ｓ−で表される基または炭素原子数１〜２０のｍＡ価の有機基を表す。
ｍＡが３以上５以下のとき、Ｒｄは、炭素原子数１〜２０のｍＡ価の有機基を表す。
複数個あるＲｅは、それぞれ独立である。）
【０１２５】
式（４）中、Ｒｅは、炭素原子数６〜２０の２価の芳香族炭化水素基が好ましい。
式（４）中、ｍは２又は３であることが好ましい。
式（４）中、複数個あるＲｅは、同一であることが好ましい。
【０１２６】
式（４）中、ｍＡは、２であり、Ｒｄは、単結合、−ＣＯ−で表される基、−Ｓ−で表される基、炭素原子数１〜８のアルキレン基又は下記式（４−２）〜（４−５）のいずれか１つで表される２価の基（Ｒ１６は、水素原子又は炭素原子数１〜１０のアルキル基である。）であることが好ましい。
【０１２７】
【化４３】
2019015898.tif 000044
【０１２８】
式（４）で表されるアジド基を少なくとも２つ有する化合物は、下記式（４−１）に示す構造の化合物であることが好ましい。
【０１２９】
【化４４】
2019015898.tif 000045
（  式（４−１）中、
Ｒ８〜Ｒ１５は、それぞれ独立に、水素原子、フッ素原子、炭素原子数１〜５のアルキル基、炭素原子数１〜５のアルコキシ基又は−ＳＯ３Ｍで表される基（Ｍは、水素原子、アルカリ金属原子、炭素原子数１〜１０のアルキル基又は−ＮＲＡＲＢを表し、ＲＡ及びＲＢは、独立して水素原子、炭素原子数１〜１０のアルキル基、炭素原子数１〜１０のヒドロキシアルキル基、炭素原子数１〜１０のアルコキシアルキル基又は炭素原子数１〜１０のヒドロキシアルコキシアルキル基を表す。）を表す。
Ｘは、単結合、−ＣＯ−、−Ｓ−、炭素原子数１〜８のアルキレン基又は式（４−２）〜（４−５）のいずれか１つで表される２価の基（Ｒ１６は、水素原子又は炭素原子数１〜１０のアルキル基である。）を表す。）
【０１３０】
式（４−１）中、Ｒ８〜Ｒ１５は、それぞれ独立に、水素原子、フッ素原子、炭素原子数１〜５のアルキル基であることが好ましい。
Ｒ１６は、水素原子、メチル基またはエチル基であることが好ましい。
Ｘは、−ＣＯ−で表される基、前記（４−２）又は前記（４−５）で表される２価の基であることが好ましい。
【０１３１】
アジド基を少なくとも２つ以上有する化合物の具体例は、４，４’−ジアジドカルコン、４，４’−ジアジドジベンザルアセトン、２，６−ビス（４’−アジドベンザル）シクロヘキサノン、２，６−ビス（４’−アジドベンザル）−４−メチルシクロヘキサノン、２，６−ビス（４’−アジドベンザル）−４−エチルシクロヘキサノン、４，４’−ジアジドスチルベン−２，２’−ジスルホン酸ナトリウム、４，４’−ジアジドジフェニルスルフィド、４，４’−ジアジドベンゾフェノン、４，４’−ジアジドビフェニル、２，７−ジアジドフルオレン、４，４’−ジアジドフェニルメタン、１，２−ジアジドエタン、１，３−ジアジドプロパン、１，４−ジアジドブタン、１，５−ジアジドペンタンである。
【０１３２】
アジド基を少なくとも２つ有する化合物としては下記の化合物も挙げられる。
【０１３３】
【化４５】
2019015898.tif 000046
【０１３４】
【化４６】
2019015898.tif 000047
【０１３５】
【化４７】
2019015898.tif 000048
【０１３６】
【化４８】
2019015898.tif 000049
【０１３７】
アジド基を少なくとも２つ有する化合物は、それぞれ単独で使用してもよく、２種以上を組み合わせて使用することもできる。
【０１３８】
本発明の感光性組成物において、アジド基を少なくとも２つ有する化合物は、前記ブロック化イソシアナト基及びブロック化イソチオシアナト基からなる群から選ばれる少なくとも１種の基を有する高分子化合物に対して０．１〜１０質量％含まれることが好ましく、０．１〜３０質量％含まれることがより好ましく、０．５〜１０質量％含まれることがさらに好ましく、１〜５質量％含まれることが特に好ましく、１〜３質量％含まれることが最も好ましい。
【０１３９】
＜第２の化合物＞
本発明の感光性組成物は、活性水素を少なくとも２つ有する化合物（第２の化合物）を含んでいてもよい。化合物は、低分子化合物であってもよく、高分子化合物（ただし前記ブロック化イソシアナト基及びブロック化イソチオシアナト基からなる群から選ばれる少なくとも１種の基を有する高分子化合物を除く。）であってもよい。
第２の化合物としては、活性水素を含む基（本明細書において、活性水素基と記載することがある。）を含有する化合物が挙げられる。活性水素基としては、アミノ基、ヒドロキシ基、カルボキシ基及びメルカプト基が挙げられる。なかでも、活性水素基としては、アミノ基、ヒドロキシ基及びカルボキシ基が好ましい。
【０１４０】
第２の化合物が高分子化合物である場合、活性水素基は、高分子化合物を構成する主鎖に直接結合していてもよく、主鎖に対し所定の基を介して結合していてもよい。所定の基としては、例えば、炭素原子数１〜２０の２価の有機基、−Ｏ−で表される基、−ＣＯ−で表される基、−ＣＯＯ−で表される基、−ＮＨＣＯ−で表される基及び−ＮＨＣＯＯ−で表される基、並びにこれらの基が組み合わされた基が挙げられる。これらの基のそれぞれ２つの結合手は、どちらが主鎖側に位置していてもよい。
高分子化合物（第２の化合物）が複数種類の繰り返し単位を含む場合、活性水素基は、高分子化合物を構成する全ての繰り返し単位に含まれていてもよく、一部の繰り返し単位にのみ含まれていてもよい。さらに、活性水素基は、高分子化合物（第２の化合物）の末端にのみ結合していてもよい。
【０１４１】
第２の化合物が高分子化合物である場合、第２の化合物は、例えば、活性水素基及び不飽和結合（例えば、二重結合）を分子内に有する単量体化合物（モノマー）を、単独で重合させるか、他の共重合性化合物と共重合させて重合体を形成することによって得ることができる。これらの重合の際には、光重合開始剤や熱重合開始剤を適用してもよい。なお、共重合モノマー、光重合開始剤、熱重合開始剤としては、上述した高分子化合物を形成する場合と同様のものを適用できる。
【０１４２】
活性水素基及び不飽和結合を分子内に有するモノマーとしては、例えば、前記ヒドロキシ基及びカルボキシ基からなる群から選ばれる少なくとも１種の基を有する繰り返し単位の原料となるモノマー、アミノスチレン及びアミノエチルメタクリレート等が挙げられる。
【０１４３】
また、高分子化合物である第２の化合物としては、フェノール化合物と、ホルムアルデヒドとを、酸触媒の存在下で縮合させることによって得られた、ノボラック樹脂も好適である。
【０１４４】
第２の化合物が高分子化合物である場合、ポリスチレン換算の重量平均分子量は、１，０００〜１，０００，０００であると好ましく、３，０００〜５００，０００であるとより好ましい。これにより、絶縁層の平坦性及び均一性が良好となるという効果が得られるようになる。
【０１４５】
一方、第２の化合物が低分子化合物である場合、そのような第２の化合物は、少なくとも２つの活性水素基が低分子（単量体）構造に結合した構造を有する化合物となる。この低分子構造としては、例えば、アルキル構造やベンゼン環が挙げられる。このような第２の化合物としては、アミノ基、ヒドロキシ基、カルボキシ基及びチオール基からなる群より選ばれる少なくとも２つの基を有する低分子化合物が例示できる。
【０１４６】
例えば、アミノ基を有する化合物としては、エチレンジアミン、プロピレンジアミン、ヘキサメチレンジアミン、Ｎ，Ｎ，Ｎ’，Ｎ’−テトラアミノエチルエチレンジアミン、オルト−フェニレンジアミン、メタ−フェニレンジアミン、パラ−フェニレンジアミン、Ｎ，Ｎ’−ジフェニル−パラ−フェニレンジアミン、メラミン、２，４，６−トリアミノピリミジン、１，５，９−トリアザシクロドデカン等が挙げられる。
【０１４７】
ヒドロキシ基を有する化合物としては、エチレングリコール、１，２−ジヒドロキシプロパン、グリセロール、１，４−ジメタノールベンゼン、１，２−ジヒドロキシベンゼン、１，３−ジヒドロキシベンゼン、１，４−ジヒドロキシベンゼン、１，２−ジヒドロキシナフタレン、レゾルシン、フルオログリセロール、２，３，４−トリヒドロキシベンズアルデハイド、３，４，５−トリヒドロキシベンズアミド等が挙げられる。
【０１４８】
カルボキシ基を有する化合物としては、１，２−ジカルボキシエタン、１，２−ジカルボキシプロパン、１，４−ジカルボキシベンゼン、１，２−ジカルボキシベンゼン、１，３−ジカルボキシベンゼン、１，２−ジカルボキシナフタレン等が挙げられる。
【０１４９】
チオール基を有する化合物としては、エチレンジチオール、パラ−フェニレンジチオール等が挙げられる。
【０１５０】
本発明の感光性組成物において、第２の化合物は、前記ブロック化イソシアナト基及びブロック化イソチオシアナト基からなる群から選ばれる少なくとも１種の基を有する高分子化合物に対して０〜８０質量％含まれることが好ましく、０〜６０質量％含まれることがより好ましく、０〜４０質量％含まれることがさらに好ましく、０〜３０質量％含まれることが特に好ましい
【０１５１】
＜インク＞
本発明の実施形態は、感光性組成物及び有機溶媒を含むインク（本明細書において、塗布溶液と記載することがある。）であってもよい。
例えば、前記ブロック化イソシアナト基及びブロック化イソチオシアナト基からなる群から選ばれる少なくとも１種の基を有する高分子化合物と、前記アジド基を少なくとも２つ有する化合物と、有機溶媒とを含むインクであってもよく、前記ブロック化イソシアナト基及びブロック化イソチオシアナト基からなる群から選ばれる少なくとも１種の基を有する高分子化合物と、前記アジド基を少なくとも２つ有する化合物と、前記活性水素を少なくとも２つ有する化合物（第２の化合物）と、有機溶媒とを含むインクであってもよい。
本発明のインクにおいて、前記ブロック化イソシアナト基及びブロック化イソチオシアナト基からなる群から選ばれる少なくとも１種の基を有する高分子化合物に対する、アジド基を少なくとも２つ有する化合物及び第２の化合物それぞれの好ましい含有量は、前記感光性組成物における好ましい含有量と同様である。
【０１５２】
有機溶媒としては、テトラヒドロフランやジエチルエーテルなどのエーテル溶媒、ヘキサンなどの脂肪族炭化水素溶媒、シクロヘキサンなどの脂環式炭化水素溶媒、ペンテン等の不飽和炭化水素溶媒、キシレンなどの芳香族炭化水素溶媒、シクロペンタノン、２−ヘプタノン、アセトンなどのケトン溶媒、プロピレングリコールモノメチルエーテルアセテートブチルアセテートなどのアセテート溶媒、２−エトキシエタノールなどのアルコール溶媒、クロロホルムなどのハロゲン化物溶媒およびこれらの混合溶媒が挙げられる。均一な塗布膜を形成しやすいという観点からは、常圧での沸点が１００℃〜２００℃である有機溶媒が好ましく、具体的には２−ヘプタノン、プロピレングリコールモノメチルエーテルアセテート（ＰＧＭＥＡ）、シクロペンタノン、２−エトキシエタノール等が挙げられる。
【０１５３】
本発明のインクを後述の硬化膜の作製に用いる場合、該インクの総質量を１００質量％として、該インクに含まれる有機溶媒の含有量は、３０質量％〜９５質量％であることが好ましい。
＜硬化膜＞
本発明の実施形態は、上述した本発明の感光性組成物の硬化物からなる膜（本明細書において、硬化膜と記載することがある。）であってもよい。
本発明の感光性組成物は、パターニング性に優れることから、硬化膜は、パターンが形成された膜（本明細書では、レジスト膜と記載することがある。）として得ることができる。
本発明の硬化膜は、好ましくは１ｎｍ〜１００μｍ、より好ましくは１０ｎｍ〜１０μｍ、さらに好ましくは１００ｎｍ〜５μｍである。
本発明の硬化膜は、耐溶剤性に優れるため、有機薄膜トランジスタのゲート絶縁層として採用することで、有機薄膜トランジスタのキャリア移動度を効果的に向上させることができる。
本発明の感光性組成物は、硬化したときに絶縁性、封止性、密着性及び耐溶剤性に優れるため、有機薄膜トランジスタの層間絶縁層及び保護膜（オーバーコート層、アンダーコート層）の材料としても好適に用いることができる。
【０１５４】
＜硬化膜の製造方法＞
本発明の硬化膜の製造方法は、以下の（１）〜（５）の工程を含むことが好ましい。
（１）前記インクを対象材料に塗布し、膜を得る工程（塗布工程）
（２）得られた膜から有機溶媒を除去する工程（プリベーク工程）
（３）有機溶媒が除去された膜を露光する工程（露光工程）
（４）露光された膜と現像液とを接触させて現像する工程（現像工程）
（５）現像された膜を硬化させる工程（ポストベーク工程）
パターニングが不要な場合（４）の工程は実施しなくてもよい。
以下に各工程を順に説明する。
【０１５５】
（１）（塗布工程）
インクを塗布する方法としては、スピンコート法、ダイコーター法、スクリーン印刷法、インクジェット法等が挙げられる。対象材料にインクを塗布することで、膜を形成することができる。
塗布工程で用いる対象材料としては、例えば、シリコンウエハー、セラミックス基板又は有機系基板が挙げられる。セラミックス基板としては、例えば、ソーダガラス、無アルカリガラス、ホウケイ酸ガラス若しくは石英ガラス等のガラス基板、アルミナ基板、窒化アルミニウム基板又は炭化ケイ素基板が挙げられる。有機系基板としては、例えば、エポキシ基板、ポリエーテルイミド樹脂基板、ポリエーテルケトン樹脂基板、ポリサルフォン系樹脂基板、ポリイミドフィルム又はポリエステルフィルムが挙げられる。
【０１５６】
（２）（プリベーク工程）
（２）の工程では、上記の膜から、減圧（バキューム）および／または加熱等により、有機溶媒を除去して乾燥膜を形成させる。加熱条件は、インク中の高分子化合物の種類、含有量などに応じて適宜選択すればよいが、好ましくは４０℃〜１３０℃で３０〜６００秒間の範囲、より好ましくは５０℃〜１２０℃で３０〜６００秒間の範囲、さらに好ましくは８０℃〜１１０℃で３０〜６００秒間の範囲で選択される。
これらの加熱は、ホットプレート、オーブン、赤外線ヒーターなど、公知の加熱方法を用いることができる。
温度と時間が上記範囲である場合、後述する（４）の工程を行う際にパターンの密着性がより良好で、且つ残渣もより低減できる傾向にある。
【０１５７】
（３）（露光工程）
（３）の工程では、膜に所定のパターンの活性光線を照射する。
例えば、マスク（またはレティクル）に描かれた電子回路のパターンを、露光装置を使ってプリベーク後の乾燥膜に転写する。
露光装置としては、ミラープロジェクションアライナー、ステッパー、スキャナー、プロキシミティ、コンタクト、マイクロレンズアレイ、レンズスキャナ、レーザー露光、など各種方式の露光機を用いることができる。また、いわゆる超解像技術を用いた露光をすることもできる。超解像技術としては、複数回露光する多重露光や、位相シフトマスクを用いる方法、輪帯照明法などが挙げられる。
露光装置が備える活性光線の光源としては、低圧水銀灯、高圧水銀灯、超高圧水銀灯、ケミカルランプ、発光ダイオード（ＬＥＤ）光源、エキシマレーザー発生装置などを用いることができ、ｉ線（３６５ｎｍ）、ｈ線（４０５ｎｍ）、ｇ線（４３６ｎｍ）などの３００ｎｍ以上４５０ｎｍ以下の波長を有する活性光線が好ましく使用できる。また、必要に応じて長波長カットフィルター、短波長カットフィルター、バンドパスフィルターのような分光フィルターを通して照射光を調整することもできる。露光量は１〜５０００ｍＪ／ｃｍ2であることが好ましく、より好ましくは１０〜２０００ｍＪ／ｃｍ2であり、さらに好ましくは、５０〜５００ｍＪ／ｃｍ2である。
【０１５８】
（４）（現像工程）
（４）の工程では、露光した乾燥膜と現像液とを接触させ、感光した領域又は未感光領域を溶解除去することにより、現像する。
現像の手法は液盛り法（パドル法）、シャワー法、ディップ法等の何れでもよい。
現像工程の後に、リンス工程を行うこともできる。リンス工程では、現像後の基板を純水、イソプロピルアルコールなどで洗うことで、付着している現像液除去、現像残渣除去を行う。リンス方法は公知の方法を用いることができる。例えばシャワーリンスやディップリンスなどを挙げる事ができる。
通常、現像液としては感光性組成物に含まれる高分子化合物を溶解する溶媒が選択される。活性光線が照射された部分（以降、露光部という）と活性光線が照射されなかった部分（以降、未露光部という）の現像液に対する溶解速度の差である溶解コントラストが現像時に重要となる。溶解コントラストが大きくなる現像液を用いることで、低い活性光線の照射量で、微細なパターンを形成することが可能となる。
溶解コントラストは、現像液が含有する高分子化合物の良溶媒と貧溶媒との質量比を変えることにより調整することができる。
前記良溶媒としては、アセトン、メチルエチルケトン、２-ヘプタノン等のケトン系溶媒、酢酸エチル、酢酸ブチル、乳酸エチル、プロピレングリコールモノメチルエーテルアセテート、γ−ブチロラクトン等のエステル系溶媒、Ｎ，Ｎ，−ジメチルホルムアミド、Ｎ，Ｎ−ジメチルアセトアミド、Ｎ−メチル−２−ピロリドン等のアミド系溶媒、テトラヒドロフラン、テトラヒドロピラン等のエーテル系溶媒が挙げられる。
前記貧溶媒としては、メタノール、エタノール、１−プロパノール、２−プロパノール、１−ブタノール、２-ブタノール、１-ペンタノール、２−ペンタノール、３-ペンタノール等が挙げられる。
現像液の良溶媒／貧溶媒の質量比は、１００／０〜５／９５が好ましく、より好ましくは、９０／１０〜１０／９０であり、さらに好ましくは、８０／２０〜２０／８０であり、更に好ましくは、７０／３０〜３０／７０である。
現像時間は、通常５秒〜３００秒である。好ましくは、１０秒〜２００秒であり、より好ましくは、１５秒〜１５０秒であり、さらに好ましくは、２０秒〜１００秒である。現像時間が短いと、残渣が残ることがあり、長いと、パターンが剥離することがある。
溶解コントラストは、高分子化合物のモノマー組成、分子量、必要に応じて実施される露光後ベーク条件（温度、時間）等により変わる為、現像液組成、現像時間および現像温度は、適宜最適になるように調整する。
【０１５９】
（５）（ポストベーク工程）
（５）の工程では、上記現像工程終了後、得られた膜に対し加熱工程（ポストベーク工程）を行い、膜を硬化させ感光性樹脂組成物の硬化物からなる層である絶縁層を形成する。加熱条件は、感光性組成物中の高分子化合物の種類、含有量などに応じて適宜選択すればよいが、好ましくは１００℃〜２２０℃で１０分間〜１８０分間の範囲、より好ましくは１００℃〜２００℃で３０分間〜１２０分間の範囲、さらに好ましくは１２０℃〜２００℃で３０分間〜１２０分間の範囲、特に好ましくは１２０℃〜１８０℃で３０分間〜１２０分間の範囲で選択される。これらの加熱は、ホットプレート、オーブン、赤外線ヒーターなど、公知の加熱方法を用いることができる。
なお、ポストベークに先立ち、パターンを形成した基板に活性光線により全面再露光（ポスト露光）した後、ポストベークすることにより膜の硬化反応を促進することができる。ポスト露光工程を含む場合の好ましい露光量としては、好ましくは１００〜３０００ｍＪ／ｃｍ2が、より好ましくは１００〜５００ｍＪ／ｃｍ2である。
【０１６０】
本発明の樹脂組成物より得られた硬化膜は、ドライエッチングレジストとして使用することもできる。ポストベーク工程により熱硬化して得られた硬化膜をドライエッチングレジストとして使用する場合、エッチング処理としてはアッシング、プラズマエッチング、オゾンエッチングなどのドライエッチング処理を行うことができる。
【０１６１】
＜パターニング性の評価方法＞
感光性組成物のパターニング性は、感光性組成物を用いて硬化膜（絶縁層）を製造する工程で、以下の測定をおこなうことで評価することができる。
塗布工程及びプリベーク工程の後の膜を分割し、露光工程及び現像工程をおこなわず、ポストベーク工程を実施し、触針式膜厚計を用いて膜の厚さを測定し、ｄ１とする。
また、前記分割した膜に、露光工程、現像工程及びポストベーク工程を実施し、触針式膜厚計を用いて未露光部及び露光部の膜の厚さを測定し、それぞれｄ２及びｄ３とする。
（ｄ２／ｄ１）×１００の値を、現像工程の後の未露光部の残膜率とする。
（ｄ３／ｄ１）×１００の値を、現像工程の後の露光部の残膜率とする。
パターニング性が良好であるとは、未露光部の残膜率が低く、露光部の残膜率が高いことを意味する。
【０１６２】
＜電子デバイス＞
上述の硬化膜を含む電子デバイスについて説明する。本実施形態の感光性組成物は、低温で硬化させることができるため、当該感光性組成物を用いた硬化膜は、有機薄膜トランジスタ、有機ＬＥＤ、センサーなどの種々の電子デバイスに用いることができる。
当該組成物を用いた硬化膜を含む電子デバイスとしては、有機薄膜トランジスタが好適である。有機薄膜トランジスタは、当該硬化膜を、有機薄膜トランジスタのゲート絶縁層として含むことが好適である。
有機薄膜トランジスタは、例えば、本発明の感光性組成物を硬化した膜であるゲート絶縁層に加え、さらに本発明の感光性組成物を硬化した膜をオーバーコート層として備えていてもよい。
以下、本発明の硬化膜を含む有機薄膜トランジスタについて説明する。
【０１６３】
＜有機薄膜トランジスタ＞
本発明の有機薄膜トランジスタは、ゲート電極と、ソース電極と、ドレイン電極と、有機半導体層と、上記本発明の硬化膜からなるゲート絶縁層とを有する。
【０１６４】
＜ゲート電極、ソース電極およびドレイン電極＞
ゲート電極を構成する材料、ソース電極を構成する材料及びドレイン電極を構成する材料としては、クロム、金、銀、アルミニウム等が挙げられる。
【０１６５】
＜有機半導体層＞
有機薄膜トランジスタが備える有機半導体層は、有機半導体化合物を含有する層である。
有機半導体層の材料である有機半導体化合物としては、π共役ポリマーが広く用いられ、例えば、ポリピロール類、ポリチオフェン類、ポリアニリン類、ポリアリルアミン類、フルオレン類、ポリカルバゾール類、ポリインドール類、ポリ（ｐ−フェニレンビニレン）類などを用いることができる。
【０１６６】
また、有機半導体層の材料である有機半導体化合物としては、有機溶媒への溶解性を有する低分子化合物を用いることもできる。このような低分子化合物としては、例えば、ペンタセンなどの多環芳香族の誘導体、フタロシアニン誘導体、ペリレン誘導体、テトラチアフルバレン誘導体、テトラシアノキノジメタン誘導体、フラーレン類、カーボンナノチューブ類などが挙げられる。このような低分子化合物の例としては、具体的には、９，９−ジ−ｎ−オクチルフルオレン−２，７−ジ（エチレンボロネート）と５，５’−ジブロモ−２，２’−バイチオフェンとの縮合物等が挙げられる。
【０１６７】
有機半導体化合物としては、例えば、下記式で表される構造を有する化合物が挙げられる。
【０１６８】
【化４９】
2019015898.tif 000050
【０１６９】
【化５０】
2019015898.tif 000051
【０１７０】
【化５１】
2019015898.tif 000052
【０１７１】
【化５２】
2019015898.tif 000053
【０１７２】
【化５３】
2019015898.tif 000054
【０１７３】
【化５４】
2019015898.tif 000055
【０１７４】
＜ゲート絶縁層＞
本発明の有機薄膜トランジスタが備えるゲート絶縁層は、前記感光性組成物またはその硬化物からなる膜からなる。
【０１７５】
＜その他の層＞
有機薄膜トランジスタは、ゲート電極、ゲート絶縁層、半導体層、ソース電極、ドレイン電極以外に、保護層、および基板などを備えてもよい。
有機薄膜トランジスタを保護するため、有機薄膜トランジスタ上に保護層を形成することが好ましい。これにより、有機薄膜トランジスタが大気から遮断され、有機薄膜トランジスタの特性の低下を抑制することができる。また、有機薄膜トランジスタの上に駆動する表示デバイスを形成する場合、その形成工程における有機薄膜トランジスタへの影響も該保護層により低減することができる。
保護層を構成する化合物は、有機化合物であってもよく、無機化合物であってもよい。保護層を構成する化合物としては、ＵＶ硬化樹脂、熱硬化樹脂、ＳｉＯＮｘ（ｘ＞０）等が挙げられる。前記感光性組成物またはその硬化物からなる膜を、保護層として使用することも可能である。
通常、薄膜トランジスタは、最下層に基板を備える。基板としては、プラスチックフィルム、ガラス板、シリコン板などが挙げられる。
【０１７６】
＜有機薄膜トランジスタの構造＞
本発明の有機薄膜トランジスタは、ボトムゲート型構造であってもトップゲート型構造であってもよい。
有機薄膜トランジスタは、基板、有機半導体層、およびゲート絶縁層がこの順で配置されるトップゲート型構造が好ましい。
【０１７７】
ボトムゲート型構造を有する有機薄膜トランジスタとしては、ボトムゲートボトムコンタクト型有機薄膜トランジスタ、ボトムゲートトップコンタクト型有機薄膜トランジスタが挙げられる。
トップゲート型構造を有する有機薄膜トランジスタとしては、トップゲートボトムコンタクト型有機薄膜トランジスタ、トップゲートトップコンタクト型有機薄膜トランジスタが挙げられる。
【０１７８】
（ボトムゲートボトムコンタクト型有機薄膜トランジスタ）
図１は、本発明の一実施形態であるボトムゲートボトムコンタクト型有機薄膜トランジスタの構造を示す模式断面図である。この有機薄膜トランジスタ１０は、基板１と、基板１の主表面に接合するように設けられたゲート電極２と、ゲート電極２を覆うように基板１に設けられたゲート絶縁層３と、ゲート絶縁層３に接合しており、かつ基板１の厚さ方向に見たときに（平面視で）チャネル領域がゲート電極２と重なるように互いに離間させて設けられたソース電極５およびドレイン電極６と、ソース電極５およびドレイン電極６に接合し、かつゲート絶縁層３に隣接して接合しており、ゲート電極２の直上を覆うように設けられた有機半導体層４と、有機半導体層４を覆うように設けられた保護層７とを、備えている。
ボトムゲートボトムコンタクト型有機薄膜トランジスタは、ゲート絶縁層３とゲート電極との間に、ゲート絶縁層３とは異なるゲート絶縁層をさらに設けてもよい。
【０１７９】
（ボトムゲートトップコンタクト型有機薄膜トランジスタ）
図２は、本発明の一実施形態であるボトムゲートトップコンタクト型有機薄膜トランジスタの構造を示す模式断面図である。この有機薄膜トランジスタ１０は、基板１と、基板１の主表面に接合するように設けられたゲート電極２と、ゲート電極２を覆うように基板１に設けられたゲート絶縁層３と、ゲート絶縁層３に隣接して接合しており、ゲート電極  
【０１８０】
２の直上を覆うように設けられた有機半導体層４と、有機半導体層４に接合しており、かつ基板１の厚さ方向に見たときに（平面視で）チャネル領域がゲート電極２と重なるように互いに離間させて設けられたソース電極５およびドレイン電極６と、有機半導体層４を覆うように設けられた保護層７とが、備えられている。
ボトムゲートトップコンタクト型有機薄膜トランジスタは、ゲート絶縁層３とゲート電極２との間に、ゲート絶縁層３とは異なるゲート絶縁層をさらに設けてもよい。
【０１８１】
（トップゲートボトムコンタクト型有機薄膜トランジスタ）
図３は、本発明の一実施形態であるトップゲートボトムコンタクト型有機薄膜トランジスタの構造を示す模式断面図である。この有機薄膜トランジスタ１０には、基板１と、基板１に接合しており、かつ基板１の厚さ方向に見たときに（平面視で）チャネル領域がゲート電極２と重なるように互いに離間させて設けられたソース電極５およびドレイン電極６と、ソース電極５、ドレイン電極６および基板に接合し、ゲート電極２の直下を覆うように設けられた有機半導体層４と、有機半導体層４に隣接するゲート絶縁層３と、ゲート絶縁層３に接合するように設けられたゲート電極２と、ゲート電極２を覆うように設けられた保護層７とを、備えている。
トップゲートボトムコンタクト型有機薄膜トランジスタは、ゲート絶縁層３とゲート電極との間に、ゲート絶縁層３とは異なるゲート絶縁層をさらに設けてもよい。
【０１８２】
（トップゲートトップコンタクト型有機薄膜トランジスタ）
図４は、本発明の一実施形態であるトップゲートトップコンタクト型有機薄膜トランジスタの構造を示す模式断面図である。この有機薄膜トランジスタ１０には、基板１と、基板１の主表面に接合するように設けられた有機半導体層４と、有機半導体層４に接合しており、かつ基板１の厚さ方向に見たときに（平面視で）チャネル領域がゲート電極２と重なるように互いに離間させて設けられたソース電極５およびドレイン電極６と、ソース電極５、ドレイン電極６、および有機半導体層４に接合し、ゲート電極２の直下を覆うように設けられたゲート絶縁層３と、ゲート絶縁層３に接合するように設けられたゲート電極２と、ゲート電極２を覆うように設けられた保護層７とを、備えている。
トップゲートトップコンタクト型有機薄膜トランジスタは、ゲート絶縁層３とゲート電極との間に、ゲート絶縁層３とは異なるゲート絶縁層をさらに設けてもよい。
【０１８３】
本発明の有機薄膜トランジスタにおいて、ソース電極およびドレイン電極と、有機半導体層との間には、電子輸送性を有する低分子化合物、ホール輸送性を有する低分子化合物、アルカリ金属、アルカリ土類金属、希土類金属、これらの金属と有機化合物との錯体、ヨウ素、臭素、塩素、塩化ヨウ素等のハロゲン、硫酸、無水硫酸、二酸化硫黄、硫酸塩等の酸化硫黄化合物、硝酸、二酸化窒素、硝酸塩等の酸化窒素化合物、過塩素酸、次亜塩素酸等のハロゲン化化合物、アルキルチオール化合物、芳香族チオール類およびフッ素化アルキル芳香族チオール類等の芳香族チオール化合物等からなる群より選ばれる１種以上を含む層が設けられていてもよい。
【０１８４】
＜有機薄膜トランジスタの製造方法＞
有機薄膜トランジスタは、公知の方法、例えば特開平５−１１００６９号公報記載の方法により製造することができる。
【０１８５】
基板１、ゲート電極２、ソース電極５、ドレイン電極６及び有機半導体層４は、従来公知の有機薄膜トランジスタの製造方法に通常使用される材料及び方法で構成すればよい。
【０１８６】
基板１としては樹脂基板又は樹脂フィルム、プラスチック基板又はプラスチックフィルム、ガラス基板、シリコン基板などが用いられる。
【０１８７】
（ゲート電極、ソース電極、ドレイン電極の製造方法）
ゲート電極２、ソース電極５及びドレイン電極６は、上述の材料を用いて、蒸着法、スパッタ法、インクジェット印刷法などの塗布法等の公知の方法により形成することができる。
【０１８８】
（ゲート絶縁層の製造方法）
ゲート絶縁層３には、既に説明した、硬化膜の製造方法と同様の方法で製造することができる。
【０１８９】
ゲート絶縁層３の有機半導体層４側の表面には、自己組織化単分子層を形成してもよい。この自己組織化単分子層は、例えば、有機溶媒にアルキルクロロシラン化合物もしくはアルキルアルコキシシラン化合物を１〜１０質量％溶解した溶液でゲート絶縁層３を処理することにより形成することができる。
【０１９０】
自己組織化単分子層を形成するためのアルキルクロロシラン化合物としては、例えば、メチルトリクロロシラン、エチルトリクロロシラン、ブチルトリクロロシラン、デシルトリクロロシラン、オクタデシルトリクロロシラン等が挙げられる。
自己組織化単分子層を形成するためのアルキルアルコキシシラン化合物としては、メチルトリメトキシシラン、エチルトリメトキシシラン、ブチルトリメトキシシラン、デシルトリメトキシシラン、オクタデシルトリメトキシシラン等が挙げられる。
【０１９１】
塗布する方法としては、スピンコート法、ダイコーター法、スクリーン印刷法、インクジェット法等が挙げられる。塗布溶液は、必要に応じてレベリング剤、界面活性剤、硬化触媒等を含んでいてもよい。
当該有機溶媒としては、当該ゲート絶縁層を構成する材料を溶解させるものであれば特に制限はないが、好ましくは、常圧での沸点が１００℃〜２００℃のものである。当該有機溶媒としては、均一な塗布膜を形成しやすいという観点からは、２−ヘプタノン、プロピレングリコールモノメチルエーテルアセテート（ＰＧＭＥＡ）、２−エトキシエタノール等が挙げられる。積層時に他の層を溶解しにくいという観点からは、シクロペンタノン、２−ヘプタノン、アセトンなどのケトン溶媒、プロピレングリコールモノメチルエーテルアセテートブチルアセテートなどのアセテート溶媒、２−エトキシエタノールなどのアルコール溶媒が好ましい。
【０１９２】
（有機半導体層の製造方法）
有機半導体層４の形成工程は、例えば、前記有機半導体化合物に要すれば溶媒などを添加して有機半導体層４の形成用の塗布液を調製し、これを塗布し、塗布層を乾燥させることにより行う。ゲート絶縁層３を構成する感光性組成物に含まれる前記高分子化合物が芳香族炭化水素基を有する場合、感光性組成物と有機半導体化合物との親和性が良好である。それゆえ、上記塗布ステップ及び乾燥ステップによって、有機半導体層４とゲート絶縁層３との間に均一で平坦な界面を形成することができる。
【０１９３】
有機半導体層４の形成工程に使用することができる溶媒としては有機半導体化合物を溶解又は分散させることができる溶媒であれば特に制限はない。このような溶媒としては、常圧での沸点が５０℃〜２００℃の溶媒が好ましい。このような溶媒の例としては、クロロホルム、トルエン、アニソール、２−ヘプタノン、キシレン、プロピレングリコールモノメチルエーテルアセテート等が挙げられる。有機半導体層４の形成用の塗布液は、既に説明した絶縁層３の形成用の塗布液と同様に、公知のスピンコート法、ダイコート法、スクリーン印刷法、インクジェット印刷法等の塗布法により基板１又はゲート絶縁層３上に塗布することができる。
【０１９４】
（保護層の製造方法）
オーバーコート層７（保護層）は、既に説明したゲート絶縁層３の形成工程と同様にして、例えば、既に説明した本発明の感光性組成物を用いて形成することができる。また、ＵＶ硬化樹脂、熱硬化樹脂や無機のＳｉＯＮｘ膜等で覆う方法等も挙げられる。
また、図示されていないアンダーコート層についてもオーバーコート層７と同様にして形成することができる。
【０１９５】
（ボトムゲートボトムコンタクト型有機薄膜トランジスタの製造方法）
本発明の一実施態様であるボトムゲートトップコンタクト型有機薄膜トランジスタは、例えば以下の工程（Ｉ）〜工程（Ｖ）を含む方法により製造することができる。
（Ｉ）    基板の主表面にゲート電極を形成する工程、
（ＩＩ）  ゲート電極を覆うように、ゲート電極が設けられた基板の表面にゲート絶縁層を形成する工程、
（ＩＩＩ）ゲート絶縁層上にソース電極およびドレイン電極を形成する工程、
（ＩＶ）  ソース電極およびドレイン電極にまたがり、ソース電極、ドレイン電極およびチャネル領域を含むゲート絶縁層を覆うように、有機半導体層を形成する工程、
（Ｖ）    有機半導体層を覆うよう保護層形成する工程。
【０１９６】
（ボトムゲートトップコンタクト型有機薄膜トランジスタの製造方法）
本発明の一実施態様であるボトムゲートトップコンタクト型有機薄膜トランジスタは、例えば以下の工程（Ｉ）〜工程（Ｖ）を含む方法により製造することができる。
（Ｉ）    基板の主表面にゲート電極を形成する工程、
（ＩＩ）  ゲート電極を覆うように、ゲート電極が設けられた基板の表面にゲート絶縁層を形成する工程、
（ＩＩＩ）ゲート絶縁層上に、有機半導体層を形成する工程
（ＩＶ）  有機半導体層上にソース電極およびドレイン電極を形成する工程。
（Ｖ）    有機半導体層を覆うよう保護層形成する工程。
【０１９７】
（トップゲートボトムコンタクト型有機薄膜トランジスタの製造方法）
本発明の一実施態様であるトップゲートボトムコンタクト型有機薄膜トランジスタは、例えば以下の工程（Ｉ）〜工程（Ｖ）を含む方法により製造することができる。
（Ｉ）    基板上に、ソース電極およびドレイン電極を形成する工程、
（ＩＩ）  ソース電極およびドレイン電極にまたがるように、基板上に有機半導体層を形成する工程、
（ＩＩＩ）有機半導体層上に、ゲート絶縁層を形成する工程、
（ＩＶ）  ゲート絶縁層上に、ゲート電極を形成する工程、
（Ｖ）    ゲート電極と有機半導体層を覆うよう保護層形成する工程。
【０１９８】
（トップゲートトップコンタクト型有機薄膜トランジスタの製造方法）
本発明の一実施態様であるトップゲートボトムコンタクト型有機薄膜トランジスタは、例えば以下の工程（Ｉ）〜工程（Ｖ）を含む方法により製造することができる。
（Ｉ）    基板上に有機半導体層を形成する工程、
（ＩＩ）  有機半導体層をまたぐように、ソース電極およびドレイン電極を形成する工程、
（ＩＩＩ）有機半導体層上に、ゲート絶縁層を形成する工程、
（ＩＶ）  ゲート絶縁層上に、ゲート電極を形成する工程。
（Ｖ）    ゲート電極とゲート絶縁層を覆うよう保護層形成する工程。
【０１９９】
＜有機薄膜トランジスタの用途＞
本発明の有機薄膜トランジスタを用いて、有機薄膜トランジスタを含むディスプレイ用部材を製造することができる。また該有機薄膜トランジスタを含むディスプレイ用部材を用いて、ディスプレイ用部材を備えるディスプレイを製造することができる。
【０２００】
本発明の有機薄膜トランジスタは、ＯＦＥＴセンサに用いることもできる。ＯＦＥＴセンサは、入力信号を電気信号に変換して出力する信号変換素子として有機薄膜トランジスタ（有機電界効果トランジスタ：ＯＦＥＴ）を用いたセンサであり、電極、絶縁層および有機半導体層のいずれかの構造中に、感応性機能または選択性機能を付与したものである。ＯＦＥＴセンサとしては、例えば、バイオセンサ、ガスセンサ、イオンセンサ、湿度センサが挙げられる。
【０２０１】
例えばバイオセンサは、上記のとおりの構成を有する有機薄膜トランジスタを備える。有機薄膜トランジスタは、チャネル領域および／またはゲート絶縁層に、標的物質と特異的に相互作用するプローブ（感応性領域）を有している。標的物質の濃度が変化すると、プローブの電気的特性が変化することにより、バイオセンサとして機能させることができる。
【０２０２】
被検試料中の標的物質を検出する方法としては、例えば、核酸、タンパク質等の生体分子、または、人工的に合成した官能基を固相担体の表面に固定して、これらをプローブとして用いる方法が挙げられる。
【０２０３】
この方法では、相補的な配列を有する核酸鎖の相互作用、抗原−抗体反応、酵素−基質反応、受容体−リガンドの相互作用等の物質同士または官能基同士の特異的な親和性を利用して、標的物質を固相担体のプローブで捕捉する。そのため、標的物質に対して特異的な親和性を有する物質または官能基が、プローブとして選択される。
【０２０４】
プローブは、選択されたプローブの種類や固相担体の種類に応じた方法により、固相担体の表面に固定される。また、固相担体の表面でプローブを合成する（例えば、核酸伸長反応によりプローブを合成する。）こともできる。いずれの場合も、固相担体の表面に固定されたプローブと被検試料とを接触させ、適当な条件下で処理することにより、固相担体の表面でプローブ−標的物質複合体が形成される。有機薄膜トランジスタのチャネル領域および／またはゲート絶縁層自体が、プローブとして機能してもよい。
【０２０５】
ガスセンサは、上記のとおりの構成を備える有機薄膜トランジスタを備える。この場合の有機薄膜トランジスタにおいては、チャネル領域および／またはゲート絶縁層が、ガス感応部として機能する。ガス感応部に被検知ガスが接触した際に、ガス感応部の電気的な特性（導電率、誘電率等）に変化が生じることにより、ガスセンサとして機能させることができる。
【０２０６】
被検知ガスとしては、例えば、電子受容性ガス、電子供与性ガスが挙げられる。電子受容性ガスとしては、例えば、Ｆ２、Ｃｌ２等のハロゲンガス、窒素酸化物ガス、硫黄酸化物ガス、酢酸等の有機酸ガスが挙げられる。電子供与性ガスとしては、例えば、アンモニアガス、アニリン等のアミン類ガス、一酸化炭素ガス、水素ガスが挙げられる。
【０２０７】
本発明の組成物を用いて形成された有機薄膜トランジスタは、圧力センサの製造に用いることもできる。圧力センサは、上記のとおりの構成を備える有機薄膜トランジスタを備える。この場合、有機薄膜トランジスタにおいては、チャネル領域および／またはゲート絶縁層が、感圧部として機能する。感圧部に応力が加わった場合に、感圧部の電気的な特性に変化が生じることにより、感圧センサとして機能させることができる。
【０２０８】
チャネル領域が感圧部として機能する場合、チャネル領域に含有される有機半導体の結晶性をより高めるため、有機薄膜トランジスタはさらに配向層を有していてもよい。配向層としては、例えば、ヘキサメチルジシラザン等のシランカップリング剤を用いてゲート絶縁層に接合するように設けられた単分子層が挙げられる。
【０２０９】
また、本発明の組成物を用いて形成された有機薄膜トランジスタは、電導度変調型センサの製造に用いることもできる。本発明の電導度変調型センサは、入力信号を電気信号に変換して出力する信号変換素子として電導度計測素子を用いたものであり、本発明の組成物を含有する膜、または、本発明の組成物を含有する膜に、検出対象の入力に対する感応性機能または選択性機能を付与したものである。電導度変調型センサは、検出対象の入力を、本発明の組成物の電導度の変化として検出する。電導度変調型センサとしては、例えば、バイオセンサ、ガスセンサ、イオンセンサ、湿度センサが挙げられる。
【０２１０】
また、本発明の組成物を用いて形成された有機薄膜トランジスタは、バイオセンサ、ガスセンサ、イオンセンサ、湿度センサ、圧力センサ等の各種センサからの出力信号を増幅するための、有機薄膜トランジスタを含む増幅回路の製造に用いることもできる。
【０２１１】
また、本発明の組成物を用いて形成された有機薄膜トランジスタは、バイオセンサ、ガスセンサ、イオンセンサ、湿度センサ、圧力センサ等の各種センサが複数個集積されたセンサアレイの製造に用いることもできる。
【０２１２】
また、本発明の組成物を用いて形成された有機薄膜トランジスタは、バイオセンサ、ガスセンサ、イオンセンサ、湿度センサ、圧力センサ等の各種センサが複数個集積され、各センサからの出力信号を個別に増幅するための、有機薄膜トランジスタを含む増幅回路付きセンサアレイの製造に用いることもできる。
【実施例】
【０２１３】
以下、実施例によって本発明をさらに詳細に説明する。本発明は以下に説明する実施例に限定されない。
【０２１４】
（分子量分析）
後述する高分子化合物Ｃの数平均分子量及び重量平均分子量は、ゲル透過クロマトグラフィ（ＧＰＣ、Ｗａｔｅｒｓ社製、商品名：Ａｌｌｉａｎｃｅ  ＧＰＣ  ２０００）を用いて求めた。測定される高分子化合物Ｃは、オルトジクロロベンゼンに溶解させ、ＧＰＣに注入した。ＧＰＣの移動相にはオルトジクロロベンゼンを用いた。カラムは、「ＴＳＫｇｅｌ  ＧＭＨＨＲ−Ｈ（Ｓ）ＨＴ（２本連結、東ソー社製）」を用いた。検出器にはＵＶ検出器を用いた。
【０２１５】
高分子化合物（２−１）および（２−２）の数平均分子量及び重量平均分子量は、ゲル透過クロマトグラフィ（ＧＰＣ、東ソー社製）を用いて求めた。ＧＰＣの移動相にはＴＨＦを用いた。カラムは、「ＰＬｇｅｌ  １０μｍ  ＭＩＸＥＤ−Ｂ（１本、アジレント・テクノロジー社製）」を用いた。検出器にはＵＶ検出器を用いた。
【０２１６】
（パターニング性の評価）
感光性組成物を用いて膜（絶縁層）を製造し、パターニング性を評価した。
塗布工程及びプリベーク工程により膜を製造し、得られた膜を分割した。
分割した膜に対し、露光工程及び現像工程を実施せずに、ポストベーク工程を実施し、触針式膜厚計（DEKTAK（登録商標））を用いて膜の厚さを測定し、ｄ１とした。
また、分割した膜に対し、露光工程、現像工程、及びポストベーク工程を実施し、触針式膜厚計（DEKTAK（登録商標））を用いて未露光部及び露光部の膜の厚さを測定し、それぞれｄ２及びｄ３とした。
（ｄ２／ｄ１）×１００の値を、現像工程の後の未露光部の残膜率とした。
（ｄ３／ｄ１）×１００の値を、現像工程の後の露光部の残膜率とした。
【０２１７】
合成例１（高分子化合物Ｃの合成）
下記のスキームに沿って、高分子化合物Ｃを合成した。
反応容器内の気体を窒素ガスで置換した後に、下記化合物Ｂ−１（２８６．８ｍｇ、０．２００ミリモル）、下記化合物Ｂ−２（７７．６ｍｇ、０．２００ミリモル）、テトラヒドロフランを１９ｍＬ、トリス（ジベンジリデンアセトン）ジパラジウムを７．３ｍｇ及びトリ−ｔｅｒｔ−ブチルホスホニウムテトラフルオロボレートを９．３ｍｇ加えて、撹拌した。得られた反応溶液に、３モル／Ｌのリン酸カリウム水溶液を１．０ｍＬ滴下し、３時間還流させた。得られた反応溶液に、フェニルボロン酸を２４．４ｍｇ加えて、１時間還流させた。得られた反応溶液に、Ｎ，Ｎ−ジエチルジチオカルバミド酸ナトリウム三水和物を０．１ｇ加えて、３時間還流させた。得られた反応溶液を水に注ぎ、トルエンを加え、トルエン層を抽出した。得られたトルエン溶液を、酢酸水溶液及び水で洗浄した後、シリカゲルカラムを用いて精製した。得られたトルエン溶液をアセトンに滴下したところ、析出物が得られた。得られた析出物を、アセトンを溶媒として用いてソックスレー洗浄し、下記式で表される繰り返し単位を含む高分子化合物Ｃを得た。高分子化合物Ｃの得量は２４４ｍｇであり、ポリスチレン換算の数平均分子量は３．１×１０４であり、重量平均分子量は６．５×１０４であった。
【０２１８】
【化５５】
2019015898.tif 000056
【０２１９】
合成例２−１
スチレン（純正化学社製）５６．３６ｇ、２−〔Ｏ−［１’−メチルプロピリデンアミノ］カルボキシアミノ〕エチル−メタクリレート（昭和電工社製、商品名「カレンズＭＯＩ−ＢＭ」）１１．６５ｇ、４−ビニル安息香酸（東ソー株式会社製）７．０８ｇ、２，２’−アゾビス（２−メチルプロピオニトリル）０．２０９ｇ及びプロピレングリコールモノメチルエーテルアセテート（ＰＧＭＥＡ）（東京化成工業株式会社製）４９．７９ｇを、２００ｍセパラブルフラスコに入れ、窒素ガス置換した後、７０℃のオイルバス中で１４時間重合させて、下記式の繰り返し単位および組成を有する高分子化合物（２−１）が溶解している粘稠なＰＧＭＥＡ溶液を得た。得られたＰＧＭＥＡ溶液をイソプロピルアルコールに滴下したところ、析出物が得られた。得られた析出物を、乾燥することで高分子化合物（２−１）を得た。得られた高分子化合物（２−１）のポリスチレン換算の数平均分子量は６．０×１０４であり、重量平均分子量は１．８×１０５であった。
ポリマー中のスチレン単位：２−〔Ｏ−［１’−メチルプロピリデンアミノ］カルボキシアミノ〕エチル−メタクリレート単位：４−ビニル安息香酸単位は仕込み比率で８５モル％：７．５モル％：７．５モル％であった。
【０２２０】
【化５６】
2019015898.tif 000057
【０２２１】
実施例１（塗布溶液ａの調製）
合成例２−１で得られた高分子化合物（２−１）１．３ｇ、  ２，６−ビス（４’−アジドベンザル）−４−メチルシクロヘキサノン（ＢＡＣ−Ｍ：東洋合成工業株式会社製）２６ｍｇ及びプロピレングリコールモノメチルエーテルアセテート（ＰＧＭＥＡ）（東京化成工業株式会社製）８．７０ｇを、２０ｍＬのサンプル瓶に入れ、撹拌して溶解することにより均一な塗布溶液（ａ）を調整した。
【０２２２】
比較例１（塗布溶液ｂの調製）
ポリビニルフェノール（アルドリッチ社製：製品番号４３６２２４）１．３０ｇ、２，６−ビス（４’−アジドベンザル）−４−メチルシクロヘキサノン（ＢＡＣ−Ｍ：東洋合成工業株式会社製）２６ｍｇ及びプロピレングリコールモノメチルエーテルアセテート（ＰＧＭＥＡ）（東京化成工業株式会社製）８．７０ｇを、２０ｍＬのサンプル瓶に入れ、撹拌して溶解することにより均一な塗布溶液（ｂ）を調整した。
【０２２３】
実施例２（有機薄膜トランジスタ１の作製および評価）
まず、ガラス基板に対し、オゾンＵＶを照射した後、アルカリ洗浄液により洗浄し、純水によりリンスした。
次に、ガラス基板上に、スパッタリング法により、基板側からクロム、金の順で積層し、フォトリソグラフィによりパターニングすることで、ソース電極及びドレイン電極を形成した。このときのソース電極、及びドレイン電極のチャネル長は２０μｍ、チャンネル幅は２ｍｍとした。その後、２、３、５、６−テトラフルオロ−４−トリフルオロメチルベンゼンチオールのイソプロピルアルコール希釈液に、ガラス基板を２分間浸漬することにより、ガラス基板上に形成した電極（特に金）の表面を修飾した。
続いて合成例１で得られた０．５質量％の高分子化合物Ｃのトルエン溶液をソース電極およびドレイン電極側にスピンコートし、ホットプレートを用いて１５０℃で７分間加熱処理することで、有機半導体層を形成した。
この有機薄半導体層の上に、実施例１で得られた塗布溶液（ａ）を、スピンコート法により塗布し、ホットプレート上で１００℃で１分間乾燥した。次に、アライナー（Ｃａｎｏｎ製；ＰＬＡ−５２１）を用いて３００ｍＪ／ｃｍ２のＵＶ光（波長３６５nm）を照射した。次に１５０℃で３０分間加熱処理することで、ゲート絶縁層を形成した。形成されたゲート絶縁層の厚さは、９９８ｎｍであった。
さらに、このゲート絶縁層上に、蒸着法によりアルミニウムを成膜して、ゲート電極を形成することで有機薄膜トランジスタ（１）を得た。
【０２２４】
得られた有機薄膜トランジスタ（１）の特性を評価した。
具体的には、有機薄膜トランジスタ（１）のゲート電極に電圧を印加して、ソース・ドレイン間電圧Ｖｓｄを−３０Ｖの条件で、ゲート電圧Ｖｇを２０Ｖ〜−４０Ｖに変化させ、キャリア移動度を半導体パラメータアナライザー（４２００−PA；Ｋｅｉｔｈｌｅｙ製）を用いて測定し、評価した。
【０２２５】
有機薄膜トランジスタ（１）のキャリア移動度は、０．３８ｃｍ２／Ｖｓであった。結果を表１に表す。
【０２２６】
比較例２（有機薄膜トランジスタ（２）の作製及び評価）
実施例１で得た塗布溶液（ａ）に代えて、比較例１で得た塗布溶液（ｂ）を含む溶液を用いたこと以外は、実施例２と同様にして、有機薄膜トランジスタ（２）を作製し、キャリア移動度を測定した。キャリア移動度は、０．０５ｃｍ２／Ｖｓであった。結果を表１に表す。
【０２２７】
【表１】
2019015898.tif 000058
【０２２８】
実施例３
実施例１で得られた塗布溶液（ａ）を孔径０．２μmのメンブレンフィルターを用いてろ過し、シリコン基板上にスピンコートした（塗布工程）後、ホットプレート上で１００℃で１分間乾燥させ（プリベーク工程）、高分子化合物（２−１）を含む組成物からなる膜を得た。
次に、膜を分割した後、分割後の膜にライン／スペースが６０μm／１５０μmのマスク及びアライナー（Ｃａｎｏｎ製；ＰＬＡ−５２１）を用いて、３００ｍＪ／ｃｍ２のＵＶ光（波長３６５nm）を膜に照射した（露光工程）。
次に、プロピレングリコールモノメチルエーテルアセテート５０質量％とイソプロピルアルコール５０質量％とを有する現像液に膜を室温で３０秒間浸漬して現像し（現像工程）、パターンが形成された膜を得た。
得られたパターンが形成された膜を、大気中、ホットプレート上で１８０℃で１０分間焼成して（ポストベーク工程）絶縁層を得た。
得られた絶縁層について、マスクどおりのパターンが得られたことを目視により確認できた。
得られた絶縁層の未露光部の厚さ（ｄ２）は、０ｎｍであり、露光部の厚さ（ｄ３）は、１１１８ｎｍであった。
また、分割した膜を、大気中、ホットプレート上で１８０℃で１０分間焼成して（ポストベーク工程）絶縁層を得た。得られた絶縁層の厚さ（ｄ１）を測定した。厚さ（ｄ１）は、１１２０ｎｍであった。
未露光部の残膜率（（ｄ２／ｄ１）×１００）は、０％であり、露光部の残膜率（（ｄ３／ｄ１）×１００）は、９９．９％であった。
【０２２９】
比較例３
塗布溶液（ａ）に代えて比較例１で得られた塗布溶液（ｂ）を用いた以外は、実施例３と同様にして塗布工程及びプリベーク工程の後の膜を得た。
次に、得られた膜を分割した後、実施例３と同様にして、露光工程及び現像工程及を実施し、パターンが形成された膜を得た。
得られたパターンが形成された膜を、大気中、ホットプレート上で１８０℃で１０分間焼成して（ポストベーク工程）絶縁層を得た。
得られた絶縁層について、マスクどおりのパターンが得られたことを目視により確認できた。
得られた絶縁層の未露光部の厚さ（ｄ２）は、０ｎｍであり、露光部の厚さ（ｄ３）は、３８２ｎｍであった。
また、分割した膜を、大気中、ホットプレート上で１８０℃で１０分間焼成して（ポストベーク工程）絶縁層を得た。得られた絶縁層厚さ（ｄ１）を測定した。厚さ（ｄ１）は、６２６ｎｍであった。
未露光部の残膜率（（ｄ２／ｄ１）×１００）は、０％であり、露光部の残膜率（（ｄ３／ｄ１）×１００）は、６１．０％であった。
【０２３０】
【表２】
2019015898.tif 000059
【０２３１】
表２及び表１から明らかなように、実施例１で作製した感光性組成物は、パターニング性に優れ、当該感光性組成物からなる絶縁層を備える薄膜トランジスタはキャリア移動度が高かった。
【符号の説明】
【０２３２】
１…基板、
２…ゲート電極、
３…ゲート絶縁層、
４…有機半導体層、
５…ソース電極、
６…ドレイン電極、
７…オーバーコート層（保護層）、
１０…有機薄膜トランジスタ。
【図１】
2019015898.tif 000065
【図２】
2019015898.tif 000066
【図３】
2019015898.tif 000067
【図４】
2019015898.tif 000068